(57)【要約】組成物は、（Ａ）ヒドロシリル化反応触媒と、（Ｂ）ヒドロシリル化反応を起こすことができる脂肪族不飽和有機基を平均で１分子当たり１個以上有する脂肪族不飽和化合物と、を含有する。この組成物は、ヒドロシリル化反応を介して反応して、シラン、ガム、ゲル、ゴム又は樹脂のような反応生成物を生じることができる。成分（Ａ）は、白金前駆体と配位子とを反応させることにより調製できる白金−配位子錯体を含有する。【特許請求の範囲】
【請求項１】
（Ａ）  錯体白金化合物であって、
ｉ）Ｐｔ原子、
ｉｉ）少なくとも１個のＳｉ原子、少なくとも１個のＯ原子、及び少なくとも１個のアルキン基を有する配位子、
を含有する錯体白金化合物と、
（Ｂ）  ヒドロシリル化反応を起こすことができる脂肪族不飽和有機基を平均で１分子当たり１個以上有する、脂肪族不飽和化合物と、
を含み、ただし、成分（Ｂ）がケイ素結合水素原子を含有しない場合、更に、
（Ｃ）  成分（Ａ）及び（Ｂ）とは異なる、平均で１分子当たり１個以上のケイ素結合水素原子を有するＳｉＨ官能性化合物、
を含む、組成物。
【請求項２】
前記配位子が、一般式：
［Ｏ（ＳｉＭｅ２Ｃ≡Ｃ−Ｒ）２］
を有し、ＲがＨ（Ｉ）、Ｐｈ（ＩＩ）、ｔ−Ｂｕ（ＩＩＩ）又はＳｉＭｅ３（ＩＶ）から選択される、請求項１に記載の組成物。
【請求項３】
前記組成物が、成分（Ａ）、（Ｂ）及び（Ｃ）とは異なる１つ以上の追加成分を更に含み、前記追加成分が、（Ｄ）スペーサー；（Ｅ）増量剤、可塑剤又はこれらの組み合わせ；（Ｆ）充填剤；（Ｇ）充填剤処理剤；（Ｈ）殺生物剤；（Ｉ）阻害剤；（Ｊ）難燃剤；（Ｋ）表面改質剤；（Ｌ）鎖延長剤；（Ｍ）末端封鎖剤；（Ｎ）融剤；（Ｏ）老化防止添加剤；（Ｐ）顔料；（Ｑ）酸受容体；（Ｒ）レオロジー添加剤；（Ｓ）溶媒；（Ｔ）界面活性剤；並びにこれらの組み合わせからなる群より選択される、請求項１に記載の組成物。
【請求項４】
成分（Ａ）と、成分（Ｂ）と、任意選択で成分（Ｃ）と、任意選択で成分（Ａ）、（Ｂ）及び（Ｃ）とは異なる１つ以上の追加成分と、を含む成分を混合することを含み、前記追加成分が、（Ｄ）スペーサー；（Ｅ）増量剤、可塑剤又はこれらの組み合わせ；（Ｆ）充填剤；（Ｇ）充填剤処理剤；（Ｈ）殺生物剤；（Ｉ）阻害剤；（Ｊ）難燃剤；（Ｋ）表面改質剤；（Ｌ）鎖延長剤；（Ｍ）末端封鎖剤；（Ｎ）融剤；（Ｏ）老化防止添加剤；（Ｐ）顔料；（Ｑ）酸受容体；（Ｒ）レオロジー添加剤；（Ｓ）溶媒；（Ｔ）界面活性剤；並びにこれらの組み合わせからなる群より選択される、請求項１に記載の組成物の製造方法。
【請求項５】
ｉ）一般式（ｉ）Ｐｔ−Ａａを有するＰｔ前駆体（式中、
●Ｐｔは白金原子であり、
●各Ａは独立して、一価の有機基、又は、錯化化合物であり、及び、
●下付き文字ａの値が２である）と、
ｉｉ）少なくとも１個のＳｉ原子、少なくとも１個のＯ原子及び少なくとも１個のアルキン基を含有する化合物からなる群より選択される配位子と、
を反応させることを含む、方法。
【請求項６】
ｉ）Ｐｔ原子と、
ｉｉ）少なくとも１個のＳｉ原子、少なくとも１個のＯ原子、及び少なくとも１個のアルキン基を有する配位子と、
を含有する、白金化合物。
【請求項７】
前記配位子が、式［Ｏ（ＳｉＭｅ２Ｃ≡Ｃ−Ｒ）２］を有し、ＲがＨ（Ｉ）、Ｐｈ（ＩＩ）、ｔ−Ｂｕ（ＩＩＩ）又はＳｉＭｅ３（ＩＶ）から選択される、請求項６に記載の錯体白金化合物。
【請求項８】
前記式が、Ｐｔ３［Ｏ（ＳｉＭｅ２Ｃ≡Ｃ−ｔ−Ｂｕ）２］２である、請求項７に記載の白金化合物。
【請求項９】
ヒドロシリル化触媒としての請求項６に記載の白金化合物の使用。
【発明の詳細な説明】
【技術分野】
【０００１】
（関連出願の相互参照）
なし。
【０００２】
（発明の分野）
ヒドロシリル化反応硬化性組成物は、新規触媒を含有する。この新規触媒は、従来の白金族金属ヒドロシリル化触媒を有さない組成物のヒドロシリル化反応を触媒することができる。
【背景技術】
【０００３】
ヒドロシリル化反応を触媒するための触媒は白金族金属触媒であり、これは当該技術分野において既知であり、市販されている。このようなヒドロシリル化触媒は、白金、ロジウム、ルテニウム、パラジウム、オスミウム及びイリジウムから選択される金属であり得る。あるいは、ヒドロシリル化触媒は、このような金属の化合物（例えば、塩化白金酸、塩化白金酸六水和物、塩化白金（ＩＩ））、並びに、低分子量オルガノポリシロキサンと上記化合物の錯体、又は、マトリックス若しくはコアシェル型構造でマイクロカプセル化された白金化合物であり得る。低分子量オルガノポリシロキサンと白金の錯体としては、米国特許第３，７７５，４５２号に記載の白金と１，３−ジエテニル−１，１，３，３−テトラメチルジシロキサンの錯体が挙げられる。これは、以下の構造を有するトリス（ジビニルジシロキサン）二白金触媒Ｐｔ２［（ＶｉＳｉＭｅ２）２Ｏ］３をもたらす。
【化１】
2014520904.tif 000002
【０００４】
他の代表的なヒドロシリル化触媒は、米国特許第３，１５９，６０１号、同第３，２２０，９７２号、同第３，２９６，２９１号、同第３，４１９，５９３号、同第３，５１６，９４６号、同第３，８１４，７３０号、同第４，７８４，８７９号及び同第５，１７５，３２５号、並びに、欧州特許第０  ３４７  ８９５（Ｂ）号に記載されている。
【発明の概要】
【発明が解決しようとする課題】
【０００５】
これらのヒドロシリル化触媒は、コストが非常にかかるという欠点を抱えている。これらのヒドロシリル化触媒中の金属の一部は入手するのが困難でもあり得、これらのヒドロシリル化触媒の一部は調製するのが困難であり得る。産業において、上述の従来のヒドロシリル化触媒に代えて、より安価である及び／又はより容易に入手できる代替物を用いる必要が存在している。ヒドロシリル化反応において、効率的な触媒、高い収率、迅速な硬化又は良好な選択性をもたらす必要が更に存在している。
【課題を解決するための手段】
【０００６】
ヒドロシリル化触媒は、白金配位子錯体を含む。この錯体は、Ｐｔ３［Ｏ（ＳｉＭｅ２Ｃ≡Ｃ−Ｒ）２］２の形態を取ることができる。Ｒは、Ｈ（Ｉ）、Ｐｈ（ＩＩ）、ｔ−Ｂｕ（ＩＩＩ）又はＳｉＭｅ３（ＩＶ）であり得る。
【０００７】
このヒドロシリル化触媒は、以下のもの：
（Ａ）白金配位子錯体と、
（Ｂ）ヒドロシリル化反応を起こすことができる脂肪族不飽和有機基を平均で１分子当たり１個以上有する脂肪族不飽和化合物と、を含む組成物中で有用である。成分（Ｂ）がケイ素結合水素原子を含有しない場合、この組成物は、更に
（Ｃ）平均で１分子当たり１個以上のケイ素結合水素原子を有するＳｉＨ官能性化合物、を含む。
【０００８】
成分（Ａ）は、この組成物が反応生成物を生じるヒドロシリル化反応を触媒することができる。反応生成物は、シラン、ゲル、ゴム又は樹脂であり得る。
【発明を実施するための形態】
【０００９】
用語の定義及び用法
全ての量、比率、及び百分率は、特に記載のない限り、重量による。冠詞「ａ」、「ａｎ」、及び「ｔｈｅ」はそれぞれ、明細書の文脈により特に示されない限り、１つ以上を指す。範囲の開示には、範囲それ自体と、その中に包含される任意の数、並びに端点が含まれる。例えば、２．０〜４．０の範囲の開示には、２．０〜４．０の範囲だけでなく、２．１、２．３、３．４、３．５、及び４．０の個々の数、並びにその範囲に包含される任意の他の数も含まれる。更に、例えば２．０〜４．０の範囲の開示には、例えば２．１〜３．５、２．３〜３．４、２．６〜３．７、及び３．８〜４．０の部分集合、並びにその範囲に包含される任意の他の部分集合も含まれる。同様に、マーカッシュ群の開示には、群全体と、その中に包含される任意の個々の要素及び部分集合も含まれる。例えば、マルクーシュグループの水素原子、アルキル基、アリル基、アラルキル基、又はアルカリル基の開示は、個々のアルキルメンバー、アルキル及びアリルのサブグループ、並びにそこに包含される任意の他の個々のメンバー及びサブグループを含む。
【００１０】
略記「ｃＳｔ」は、センチストークスを意味する。略記「Ｅｔ」は、エチル基を意味する。略記「Ｈｅｘ」は、ヘキシル基を意味する。略記「Ｍｅ」は、メチル基を意味する。略記「Ｐｈ」は、フェニル基を意味する。略記「ｔ−Ｂｕ」は、ｔｅｒｔ−ブチル基を意味する。略記「Ｖｉ」は、ビニル基を意味する。略記「Ｐａ・ｓ」は、パスカル秒を意味する。略記「ｐｐｍ」は、パーツパーミリオンを意味する。略記「ｃｏｄ」は、１，５−シクロオクタジエンを意味する。
【００１１】
表記「Ｍ単位」は、式Ｒ３ＳｉＯ１／２を有するシロキサン単位を意味する（式中、各Ｒは独立して、一価の原子又は有機基を表す）。表記「Ｄ単位」は、式Ｒ２ＳｉＯ２／２を有するシロキサン単位を意味する（式中、各Ｒは独立して、一価の原子又は有機基を表す）。表記「Ｔ単位」は、式ＲＳｉＯ３／２を有するシロキサン単位を意味する（式中、各Ｒは独立して、一価の原子又は有機基を表す）。表記「Ｑ単位」は、式ＳｉＯ４／２を有するシロキサン単位を意味する。
【００１２】
「非官能性」は、その成分がヒドロシリル化反応に参加しないことを意味する。
【００１３】
「アラルキル」は、側枝及び／若しくは末端アリール基を有するアルキル基、又は、側枝アルキル基を有するアリール基を指す。代表的なアラルキル基としては、ベンジル、フェニルエチル、フェニルプロピル、及びフェニルブチルが挙げられる。
【００１４】
「炭素環」及び「炭素環式」は、炭化水素環を指す。炭素環は単環式であってもよく、あるいは、別の方法としては縮合、架橋又はスピロ多環式の環であってもよい。単環式炭素環は、３〜９個の炭素原子、あるいは４〜７個の炭素原子、あるいは５〜６個の炭素原子を有し得る。多環式炭素環は、７〜１７個の炭素原子、あるいは７〜１４個の炭素原子、あるいは９〜１０個の炭素原子を有し得る。炭素環は、飽和であっても不飽和であってもよい。炭素環は、飽和であっても不飽和であってもよい。
【００１５】
「シクロアルキル」は、飽和炭素環を指す。シクロアルキル基の例としては、シクロブチル、シクロペンチル及びシクロヘキシルが挙げられる。
【００１６】
「複素環」及び「複素環式」は、炭素原子から構成され、１個以上のヘテロ原子を環の中に有する環式基を指す。ヘテロ原子は、Ｎ、Ｏ、Ｐ、Ｓ又はこれらの組み合わせであり得る。複素環は単環式であってもよく、あるいは、別の方法としては縮合、架橋又はスピロ多環式の環であってもよい。単環式複素環は、環の中に３〜９員の原子、あるいは４〜７員の原子、あるいは５〜６員の原子を有し得る。多環式複素環は、７〜１７員の原子、あるいは７〜１４員の原子、あるいは９〜１０員の原子を有し得る。複素環は、飽和であっても不飽和であってもよい。
【００１７】
従来の白金族金属触媒は、「背景技術」において上述したものである。あるいは、本明細書に記載の組成物は、ヒドロシリル化反応触媒（すなわち、本明細書に記載の成分（Ａ）以外のヒドロシリル化反応触媒）を含まなくてもよい。
【００１８】
組成物
組成物は、
（Ａ）ヒドロシリル化反応触媒と、
（Ｂ）ヒドロシリル化反応を起こすことができる脂肪族不飽和有機基を平均で１分子当たり１個以上有する脂肪族不飽和化合物と、を含む。
【００１９】
この組成物は、ヒドロシリル化反応を介して反応して反応生成物を生じることができる。成分（Ｂ）がケイ素結合水素原子を含有しない場合、この組成物は、成分（Ａ）及び（Ｂ）とは異なる、成分（Ｃ）平均で１分子当たり１個以上のケイ素結合水素原子を有するＳｉＨ官能性化合物を更に含む。
【００２０】
この組成物は、任意選択で、上記の成分（Ａ）、（Ｂ）及び（Ｃ）とは異なる１つ以上の追加成分を更に含んでもよい。好適な追加成分の例としては、（Ｄ）スペーサー；（Ｅ）増量剤、可塑剤又はこれらの組み合わせ；（Ｆ）充填剤；（Ｇ）充填剤処理剤；（Ｈ）殺生物剤；（Ｉ）阻害剤；（Ｊ）難燃剤；（Ｋ）表面改質剤；（Ｌ）鎖延長剤；（Ｍ）末端封鎖剤；（Ｎ）融剤；（Ｏ）老化防止添加剤；（Ｐ）顔料；（Ｑ）酸受容体；（Ｒ）レオロジー添加剤；（Ｓ）溶媒；（Ｔ）界面活性剤；並びにこれらの組み合わせが挙げられる。
【００２１】
この組成物は、ヒドロシリル化反応を介して反応して反応生成物を生じる。この反応生成物は、シラン、ガム、ゲル、ゴム又は樹脂といった様々な形状を有し得る。
【００２２】
白金化合物
本発明は、
ｉ）Ｐｔ原子、
ｉｉ）少なくとも１個のＳｉ原子、少なくとも１個のＯ原子及び少なくとも１個のアルキン基と、を有する配位子、を含有する白金化合物を提供する。この白金化合物は、組成物の成分（Ａ）として使用することができる。
【００２３】
成分（Ａ）ヒドロシリル化触媒
成分（Ａ）は、Ｐｔ含有ヒドロシリル化反応触媒を含む。このＰｔ含有ヒドロシリル化反応触媒は、Ｐｔ−配位子錯体を含む。Ｐｔ−配位子錯体は、Ｐｔ前駆体と配位子とを反応させることにより、調製することができる。このＰｔ前駆体は、一般式（ｉ）：Ｐｔ（Ａ）ａを有するＰｔの有機化合物である。式中、
●Ｐｔは白金原子であり、
●各Ａは独立して、一価の有機基、又は、錯化基若しくは化合物であり、及び、
●下付き文字ａの値が、２である。
【００２４】
Ａの一価の炭化水素基の例としては、限定するものではないが、アルキル（例えば、メチル、エチル、プロピル、ペンチル、ヘキシル、ヘプチル、エチルヘキシル、オクチル、デシル、ドデシル、ウンデシル及びオクタデシル）、アルケニル（例えば、ビニル、アリル、プロペニル及びヘキセニル）、シクロアルキル（例えば、シクロペンチル及びシクロヘキシル）、アリール（例えば、フェニル、トリル、キシリル及びナフチル）、アラルキルベンジル、及び、２−フェニルエチルが挙げられる。錯化基又は化合物は、エチル、ベンジル、メシチル、フェニル、−ＮＥｔ２、シクロオクタジエン、エトキシド、イソ−プロポキシド、ブトキシド、２−エチルヘキサノエート、ネオデカノエート、オクタノエート及びステアレートであり得る。下付き文字ａの値が、０〜２であり得る。好ましい錯化基の例は、１，５シクロオクタジエン（ｃｏｄ）である。成分（Ａ）は、それゆえに、ｃｏｄを含み得る。配位子は、Ｐｔに配位結合する有機化合物である。配位子は、少なくとも１個のＳｉ原子、１個のＯ原子及び１個のアルキン基を有する。配位子は、一般式（Ｉ）を有し得る：
Ｏ（ＳｉＭｅ２Ｃ≡Ｃ−Ｒ）。Ｒは、Ｈ（Ｉ）、Ｐｈ（ＩＩ）、ｔ−Ｂｕ（ＩＩＩ）又はＳｉＭｅ３（ＩＶ）であり得る。
並びに、Ｐｔヒドロシリル化触媒は以下のものであり得る：
成分（Ａ）は、上記のように、配位子とＰｔ前駆体とを反応させて、これによりＰｔ−配位子錯体を含む反応生成物を生じさせることを含む方法により、調製され得る。この反応は例えば、以下のものである：
【化２】
2014520904.tif 000003
Ｐｔ前駆体と配位子は、混合又は容器撹拌といった任意の便利な手段により、組み合わせることができる。
【００２５】
Ｐｔ前駆体と上述のように調製された配位子とを２５℃の室温（ＲＴ）にて２４時間といった一定の時間にわたって又は加熱により反応させることにより、Ｐｔ前駆体及び配位子は、任意の便利な条件下で反応させることができる。オーブン中に容器を配置するといった任意の便利な手段により、加熱することができる。反応温度は、選択された具体的なＰｔ前駆体及び配位子の反応性、配位子：金属の比といった様々な因子によって異なるが、温度範囲は２５℃〜２００℃、あるいは２５℃〜７５℃であり得る。反応時間は、選択された反応温度といった様々な因子によって異なるが、反応時間の範囲は１分〜４８時間、あるいは１０時間〜３０時間であり得る。配位子とＰｔ前駆体の組み合わせ及び加熱は、連続的であってもよい。あるいは、配位子とＰｔ前駆体の組み合わせ及び加熱は、同時であってもよい。
【００２６】
副生成物及び／又は溶媒は、加熱と共に、又は減圧下で、剥離又は蒸留を行う又はこれらの組み合わせを行うといった任意の便利な手段により、除去することができる。得られた単離済みＰｔ−配位子錯体は、成分（Ａ）として使用することができる。
【００２７】
あるいは、反応副生成物は、成分（Ａ）として反応生成物を使用する前に除去されない。例えば、配位子とＰｔ前駆体を上述のように反応させ、溶媒を除去して又は溶媒を除去しないで、得られた（Ｐｔ−配位子錯体と反応副生成物と場合により溶媒とを含む）反応生成物を成分（Ａ）として使用し得る。理論に束縛されるものではないが、副生成物は、Ｐｔ−配位子錯体と共に、ヒドロシリル化反応触媒として、又は、共触媒若しくは活性剤として、作用し得る。したがって、反応生成物はヒドロシリル化反応を触媒し得る。
【００２８】
組成物は、１つの単一触媒を含有してもよい。あるいは、組成物は、成分（Ａ）として上述された触媒を２つ以上含んでもよく、この２つ以上の触媒は、配位子の選択、前駆体の選択、配位子：白金の比、及び式（ｉ）中のＡ基についての定義といった少なくとも１つの特性において異なる。組成物は、成分（Ａ）以外のヒドロシリル化反応触媒を含まなくてもよい。
【００２９】
成分（Ｂ）脂肪族不飽和化合物
成分（Ｂ）は、ヒドロシリル化反応を起こすことができる脂肪族不飽和有機基を平均で１分子当たり１個以上有する脂肪族不飽和化合物である。あるいは、成分（Ｂ）は、脂肪族不飽和有機基を平均で１分子当たり２個以上有し得る。脂肪族不飽和有機基は、例としてビニル、アリル、プロペニル、ブテニル及びヘキセニルが挙げられるがこれらに限定されないアルケニルであり得る。不飽和有機基は、例としてエチニル、プロピニル、及びブチニルが挙げられるがこれらに限定されないアルキニル基であり得る。
【００３０】
組成物の成分（Ｂ）は、不飽和炭化水素であり得、不飽和基はヒドロシリル化反応を介して反応することができる。成分（Ｂ）は、モノマーであり得る。例えば、成分（Ｂ）に好適な脂肪族不飽和有機基としては、限定するものではないが、アルケン（例えば、１−ペンテン、１−ヘキセン、１−ヘプテン）、及びハロゲン化アルケン（例えば、塩化アリル）が挙げられる。
【００３１】
あるいは、組成物の成分（Ｂ）は、ポリマーであり得る。成分（Ｂ）は、平均で１分子当たり１個以上の脂肪族不飽和有機基を有するベースポリマーを含み得る。成分（Ｂ）のベースポリマーは、直鎖、分枝鎖、環式又は樹脂性構造を有するケイ素含有ベースポリマーであり得る。あるいは、ベースポリマーは、直鎖及び／又は分枝鎖構造を有し得る。あるいは、ベースポリマーは、樹脂性構造を有し得る。ベースポリマーは、ホモポリマー又はコポリマーであり得る。成分（Ｂ）は、１つのベースポリマーであり得る。あるいは、成分（Ｂ）は、以下の特性のうちの少なくとも１つが異なる２つ以上のベースポリマーを含んでもよい：構造、粘度、平均分子量、シロキサン単位、及び配列。ベースポリマーの脂肪族不飽和有機基は、末端に、側枝に、又は末端及び側枝の両方に位置し得る。
【００３２】
成分（Ｂ）のベースポリマー中の残りのケイ素結合有機基は、脂肪族不飽和を有さない一価の有機基であり得る。一価の炭化水素基の例としては、限定するものではないが、アルキル（例えば、メチル、エチル、プロピル、ブチル、ペンチル、ヘキシル、ヘプチル、オクチル、デシル、ドデシル、ウンデシル及びオクタデシル）、シクロアルキル（例えば、シクロペンチル及びシクロヘキシル）、アリール（例えば、フェニル、トリル、キシリル及びナフチル）、アルカリル（例えば、ベンジル）、アラルキル（例えば、１−フェニルエチル及び２−フェニルエチル）が挙げられる。一価のハロゲン化炭化水素基の例としては、限定するものではないが、塩素化アルキル基（例えば、クロロメチル及びクロロプロピル基）、フッ素化アルキル基（例えば、フルオロメチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル及び８，８，８，７，７−ペンタフルオロオクチル）、塩素化シクロアルキル基（例えば、２，２−ジクロロシクロプロピル、２，３−ジクロロシクロペンチル）、及びフッ素化シクロアルキル基（例えば、２，２−ジフルオロシクロプロピル、２，３−ジフルオロシクロブチル、３，４−ジフルオロシクロヘキシル及び３，４−ジフルオロ−５−メチルシクロヘプチル）が挙げられる。他の一価の有機基の例としては、限定するものではないが、酸素原子で置換された炭化水素基（例えば、グリシドキシアルキル）、及び窒素原子で置換された炭化水素基（例えば、アミノアルキル）、及びシアノ官能基（例えば、シアノエチル及びシアノプロピル）が挙げられる。
【００３３】
成分（Ｂ）は、
●式（Ｉ）：Ｒ１２Ｒ２ＳｉＯ（Ｒ１２ＳｉＯ）ａ（Ｒ１Ｒ２ＳｉＯ）ｂＳｉＲ１２Ｒ２、
●式（ＩＩ）：Ｒ１３ＳｉＯ（Ｒ１２ＳｉＯ）ｃ（Ｒ１Ｒ２ＳｉＯ）ｄＳｉＲ１３
のポリジオルガノシロキサン又はこれらの組み合わせを含み得る。
【００３４】
式（Ｉ）及び（ＩＩ）中、各Ｒ１は独立して、水素原子、又は、脂肪族不飽和を有さない一価の有機基であり、各Ｒ２は独立して、例として上記のものが挙げられる脂肪族不飽和有機基である。下付き文字ａは、０又は正の数であり得る。あるいは、下付き文字ａの平均値が、少なくとも２である。あるいは、下付き文字ａの値が、２〜２０００の範囲であり得る。下付き文字ｂは、０又は正の数であり得る。あるいは、下付き文字ｂの平均値が、０〜２０００の範囲であり得る。下付き文字ｃは、０又は正の数であり得る。あるいは、下付き文字ｃの平均値が、０〜２０００の範囲であり得る。下付き文字ｄはの平均値が、少なくとも２である。あるいは、下付き文字ｄの平均値が、２〜２０００の範囲であり得る。Ｒ１に好適な一価の有機基は、成分（Ｂ）について上述したものである。あるいは、各Ｒ１は、例としてアルキル（例えば、メチル）及びアリール（例えば、フェニル）が挙げられる一価の炭化水素基である。各Ｒ２は独立して、成分（Ｂ）について上述した脂肪族不飽和一価の有機基である。あるいは、Ｒ２の例としては、アルケニル基（例えば、ビニル、アリル、ブテニル及びヘキセニル）、及び、アルキニル基（例えば、エチニル及びプロピニル）が挙げられる。
【００３５】
成分（Ｂ）は、以下のようなポリジオルガノシロキサンを含み得る：
ｉ）ジメチルビニルシロキシ末端ポリジメチルシロキサン、
ｉｉ）ジメチルビニルシロキシ末端ポリ（ジメチルシロキサン／メチルビニルシロキサン）、
ｉｉｉ）ジメチルビニルシロキシ末端ポリメチルビニルシロキサン、
ｉｖ）トリメチルシロキシ末端ポリ（ジメチルシロキサン／メチルビニルシロキサン）、
ｖ）トリメチルシロキシ末端ポリメチルビニルシロキサン、
ｖｉ）ジメチルビニルシロキシ末端ポリ（ジメチルシロキサン／メチルフェニルシロキサン）、
ｖｉｉ）ジメチルビニルシロキシ末端ポリ（ジメチルシロキサン／ジフェニルシロキサン）、
ｖｉｉｉ）フェニル，メチル，ビニル−シロキシ末端ポリジメチルシロキサン、
ｉｘ）ジメチルヘキセニルシロキシ末端ポリジメチルシロキサン、
ｘ）ジメチルヘキセニルシロキシ末端ポリ（ジメチルシロキサン／メチルヘキセニルシロキサン）、
ｘｉ）ジメチルヘキセニルシロキシ末端ポリチルヘキセニルシロキサン、
ｘｉｉ）トリメチルシロキシ末端ポリ（ジメチルシロキサン／メチルヘキセニルシロキサン）、
ｘｉｉｉ）これらの組み合わせ。
【００３６】
対応するオルガノハロシランの加水分解及び縮合、又は環状ポリジオルガノシロキサンの平衡などの、成分（Ｂ）としての使用に好適なポリジオルガノシロキサン流体の調製方法は、当該技術分野において周知である。
【００３７】
上記のポリジオルガノシロキサンに加えて又はその代わりに、成分（Ｂ）は、Ｒ３３ＳｉＯ１／２単位とＳｉＯ４／２単位とから本質的になるＭＱ樹脂、Ｒ３ＳｉＯ３／２単位とＲ３２ＳｉＯ２／２単位とから本質的になるＴＤ樹脂、Ｒ３３ＳｉＯ１／２単位とＲ３ＳｉＯ３／２単位とから本質的になるＭＴ樹脂、Ｒ３３ＳｉＯ１／２単位とＲ３ＳｉＯ３／２単位とＲ３２ＳｉＯ２／２単位とから本質的になるＭＴＤ樹脂、又はこれらの組み合わせといった樹脂を更に含み得る。
【００３８】
各Ｒ３は、例えば、成分（Ｂ）について上述されたものが挙げられる一価の有機基である。あるいは、Ｒ３で表される一価の有機基は、１〜２０個の炭素原子を有し得る。あるいは、Ｒ３についての一価の有機基の例としては、限定するものではないが、一価の炭化水素基及び一価のハロゲン化炭化水素基が挙げられる。
【００３９】
樹脂は平均で３〜３０ｍｏｌ％の脂肪族不飽和有機基を含み得る。脂肪族不飽和有機基はアルケニル基、アルキニル基、又はこれらの組み合わせであってよい。樹脂中の脂肪族不飽和有機基のｍｏｌ％は、樹脂中のシロキサン単位の総ｍｏｌ数に対する樹脂中の不飽和基含有シロキサン単位のｍｏｌ数の比率に１００を乗じたものである。
【００４０】
樹脂の調製方法は、当該技術分野において周知される。例えば、樹脂は、少なくとも１種のアルケニル含有末端保護試薬を用いるＤａｕｄｔらのシリカヒドロゾル封鎖プロセスにより製造された樹脂コポリマーを処理することにより調製され得る。Ｄａｕｄｔらの方法は、米国特許第２，６７６，１８２号に開示されている。
【００４１】
簡潔に述べると、Ｄａｕｄｔらの方法は、酸性条件下でシリカヒドロゾルと、トリメチルクロロシランなどの加水分解性トリオルガノシランとを、ヘキサメチルジシロキサンなどのシロキサンとを、又はそれらの混合物とを反応させる、工程と、Ｍ及びＱ単位を有するコポリマーを回収する、工程とを含む。得られるコポリマーは、２〜５重量％のヒドロキシル基を含有する。
【００４２】
典型的に２％未満のケイ素結合ヒドロキシル基を含有する樹脂は、Ｄａｕｄｔらの生成物と不飽和有機基含有末端保護剤及び脂肪族不飽和を有しない末端保護剤とを、最終製品中に３〜３０ｍｏｌ％の不飽和有機基をもたらすのに十分な量で反応させることにより調製できる。末端保護剤の例としては、シラザン、シロキサン及びシランが挙げられるがこれらに限定されない。好適な末端保護剤は、当該技術分野において既知であり、米国特許第４，５８４，３５５号、同第４，５９１，６２２号、及び同第４，５８５，８３６号に例示されている。単一の末端保護剤又はこのような剤の混合物を使用して、樹脂を調製することができる。
【００４３】
成分（Ｃ）ＳｉＨ官能性化合物
組成物中の成分（Ｃ）は、シラン、又は、平均で１分子当たり１個以上のケイ素結合水素原子を有するオルガノハイドロジェンポリシロキサンであり得る。あるいは、成分（Ｃ）は、平均で１分子当たり少なくとも２個のケイ素結合水素原子を有し得る。組成物中の成分（Ｃ）の量は、成分（Ｃ）のＳｉＨ含有量、成分（Ｂ）の不飽和基含有量、及び所望される組成物の反応生成物の特性といった様々な因子によって異なるが、成分（Ｃ）の量は、成分（Ｃ）中のＳｉＨ基と成分（Ｂ）中の脂肪族不飽和有機基のｍｏｌ比（一般にＳｉＨ：Ｖｉ比と呼ばれる）の範囲が０．３：１〜５：１であるようにするのに十分であり得る。成分（Ｃ）は、モノマー又はポリマー構造を有することができる。成分（Ｃ）がポリマー構造を有する場合、このポリマー構造は、直鎖、分枝鎖、環式又は樹脂性構造であり得る。成分（Ｃ）がポリマーである場合、成分（Ｃ）はホモポリマー又はコポリマーであり得る。成分（Ｃ）中のケイ素結合水素原子は、末端に、側枝に、又は末端及び側枝位置の両方に、配置され得る。成分（Ｃ）は、１つのＳｉＨ官能性化合物であり得る。あるいは、成分（Ｃ）は、２つ以上のＳｉＨ官能性化合物の組み合わせを含み得る。成分（Ｃ）は、以下の特性の少なくとも１つが異なる２つ以上のオルガノハイドロジェンポリシロキサンを含む組み合わせであり得る：構造、平均分子量、粘度、シロキサン単位、及び配列。
【００４４】
成分（Ｃ）は、式Ｒ４ｅＳｉＨｆのシランを含み得る（式中、下付き文字ｅは０、１、２又は３であり、下付き文字ｆは１、２、３、又は４であり、ただし、和（ｅ＋ｆ）は４である。各Ｒ４は独立して、ハロゲン原子又は一価の有機基である）。Ｒ４に好適なハロゲン原子の例としては、塩素、フッ素、臭素及びヨウ素が挙げられ、あるいは塩素が挙げられる。Ｒ４に好適な一価の有機基としては、限定するものではないが、一価の炭化水素及び一価のハロゲン化炭化水素基が挙げられる。一価の炭化水素基としては、限定するものではないが、アルキル（例えば、メチル、エチル、プロピル、ブチル、ペンチル、ヘキシル、ヘプチル、オクチル、デシル、ドデシル、ウンデシル及びオクタデシル）、シクロアルキル（例えば、シクロペンチル及びシクロヘキシル）、アリール（例えば、フェニル、トリル、キシリル及びナフチル）、アルカリル（例えば、ベンジル）、アラルキル（例えば、１−フェニルエチル及び２−フェニルエチル）が挙げられる。一価のハロゲン化炭化水素基の例としては、限定するものではないが、塩素化アルキル基（例えば、クロロメチル及びクロロプロピル基）、フッ素化アルキル基（例えば、フルオロメチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル及び８，８，８，７，７−ペンタフルオロオクチル）、塩素化シクロアルキル基（例えば、２，２−ジクロロシクロプロピル、２，３−ジクロロシクロペンチル）、及びフッ素化シクロアルキル基（例えば、２，２−ジフルオロシクロプロピル、２，３−ジフルオロシクロブチル、３，４−ジフルオロシクロヘキシル及び３，４−ジフルオロ−５−メチルシクロヘプチル）が挙げられる。他の一価の有機基の例としては、限定するものではないが、酸素原子で置換された炭化水素基（例えば、グリシドキシアルキル）、アルコキシ基（例えば、メトキシ、エトキシ、プロポキシ及びブトキシ）、及び窒素原子で置換された炭化水素基（例えば、アミノアルキル）、及びシアノ官能基（例えば、シアノエチル及びシアノプロピル）が挙げられる。成分（Ｃ）に好適なシランの例としては、トリクロロシラン（ＨＳｉＣｌ３）、Ｍｅ２ＨＳｉＣｌ又はＭｅＨＳｉ（ＯＭｅ）２が挙げられる。
【００４５】
あるいは、成分（Ｃ）は、限定するものではないが、ＨＲ５２ＳｉＯ１／２、Ｒ５３ＳｉＯ１／２、ＨＲ５ＳｉＯ２／２、Ｒ５２ＳｉＯ２／２、Ｒ５ＳｉＯ３／２及びＳｉＯ４／２単位が挙げられるシロキサン単位を含むポリオルガノハイドロジェンポリシロキサンであり得る。上記式中、各Ｒ５は独立して、上述の脂肪族不飽和のない一価の有機基から選択される。
【００４６】
成分（Ｃ）は、以下のポリオルガノハイドロジェンシロキサンを含み得る：
●式（ＩＩＩ）：Ｒ５３ＳｉＯ（Ｒ５２ＳｉＯ）ｇ（Ｒ５ＨＳｉＯ）ｈＳｉＲ５３、
●式（ＩＶ）：Ｒ５２ＨＳｉＯ（Ｒ５２ＳｉＯ）ｉ（Ｒ５ＨＳｉＯ）ｊＳｉＲ５２Ｈ、又は
これらの組み合わせ。
【００４７】
上記式（ＩＩＩ）及び式（ＩＶ）中、下付き文字ｇの平均値が０〜２０００の範囲であり、下付き文字ｈの平均値が２〜２０００の範囲であり、下付き文字ｉの平均値が０〜２０００の範囲であり、下付き文字ｊの平均値が０〜２０００の範囲である。各Ｒ５は独立して、上述の一価の有機基である。
【００４８】
成分（Ｃ）についてのポリオルガノハイドロジェンシロキサンの例としては、以下のものが挙げられる：
ａ）ジメチルハイドロジェンシロキシ末端ポリジメチルシロキサン、
ｂ）ジメチルハイドロジェンシロキシ末端ポリ（ジメチルシロキサン／メチルハイドロジェンシロキサン）、
ｃ）ジメチルハイドロジェンシロキシ末端ポリメチルハイドロジェンシロキサン、
ｄ）トリメチルシロキシ末端ポリ（ジメチルシロキサン／メチルハイドロジェンシロキサン）、
ｅ）トリメチルシロキシ末端ポリメチルハイドロジェンシロキサン、
ｆ）Ｈ（ＣＨ３）２ＳｉＯ１／２単位とＳｉＯ４／２単位とから本質的になる樹脂、及び
ｇ）これらの組み合わせ。
【００４９】
オルガノハロシランの加水分解及び縮合のような、成分（Ｃ）として用いるのに好適な直鎖、分枝鎖、及び環式オルガノハイドロジェンポリシロキサンの調製方法は、当該技術分野において周知である。成分（Ｃ）として用いるのに好適なオルガノハイドロジェンポリシロキサン樹脂の調製方法もまた、米国特許第５，３１０，８４３号、同第４，３７０，３５８号、及び同第４，７０７，５３１号に例示されるように周知である。
【００５０】
組成物は、場合により、１つ以上の追加成分を更に含み得る、すなわち、成分（Ａ）及び（Ｂ）及び任意選択で（Ｃ）に加えて、１つ以上の成分を更に含み得る。１つ以上の追加成分は、成分（Ａ）、（Ｂ）及び（Ｃ）とは異なる。好適な追加成分の例としては、（Ｄ）スペーサー；（Ｅ）増量剤、可塑剤又はこれらの組み合わせ；（Ｆ）充填剤；（Ｇ）充填剤処理剤；（Ｈ）殺生物剤；（Ｉ）阻害剤；（Ｊ）難燃剤；（Ｋ）表面改質剤；（Ｌ）鎖延長剤；（Ｍ）末端封鎖剤；（Ｎ）融剤；（Ｏ）老化防止添加剤；（Ｐ）顔料；（Ｑ）酸受容体；（Ｒ）レオロジー添加剤；（Ｓ）溶媒；（Ｔ）界面活性剤；並びにこれらの組み合わせが挙げられる。
【００５１】
成分（Ｄ）スペーサー
成分（Ｄ）はスペーサーである。スペーサーは、有機粒子、無機粒子、又はこれらの組み合わせを含み得る。スペーサーは、熱伝導性、導電性、又は両方であり得る。スペーサーは、所望の粒径を有することができ、例えば、粒径の範囲は２５μｍ〜１２５μｍであり得る。スペーサーは、ガラス又はポリマー（例えば、ポリスチレン）ビーズなどの単分散ビーズを含み得る。スペーサーは、アルミナ、窒化アルミニウム、噴霧金属粉、窒化ホウ素、銅、及び銀などの熱伝導性充填剤を含み得る。成分（Ｄ）の量は、粒径分布、組成物又はそれから調製される硬化生成物の使用中に印加される圧力、使用中の温度、及び組成物又はそれから調製される硬化生成物の所望される厚さといった様々な因子によって異なる。しかしながら、組成物は０．０５％〜２％、あるいは０．１％〜１％の範囲の量の成分（Ｄ）を含有し得る。
【００５２】
成分（Ｅ）増量剤
成分（Ｅ）は、増量剤及び／又は可塑剤である。非官能性ポリオルガノシロキサンを含む増量剤を、組成物に使用することができる。例えば、非官能性ポリオルガノシロキサンは、式Ｒ６２ＳｉＯ２／２の二官能性単位と式Ｒ７３ＳｉＲ２８−の末端単位とを含む（式中、各Ｒ６及び各Ｒ７は独立して、一価の炭化水素基（例として、アルキル（例えば、メチル、エチル、プロピル及びブチル）、アルケニル（例えば、ビニル、アリル及びヘキセニル）、アリール（例えば、フェニル、トリル、キシリル及びナフチル）及びアラルキル基（例えば、フェニルエチル）が挙げられる）などの一価の有機基であり、Ｒ２８は酸素原子、又は、末端単位のケイ素原子を別のケイ素原子を連結する二価基である）。Ｒ２８についての二価連結基は、二価有機基、シリコーン有機基、又は二価炭化水素基と二価シロキサン基の組み合わせであり得る。あるいは、Ｒ２８は独立して、酸素原子及び二価炭化水素基から選択され得る。あるいは、各Ｒ２８は、酸素原子であり得る。あるいは、各Ｒ２８は、例として、アルキレン基（例えば、エチレン、プロピレン、ブチレン又はヘキシレン）、アリーレン基（例えば、フェニレン）、又はアルキルアリーレン基（例えば、
【化３】
2014520904.tif 000004
）が挙げられる二価炭化水素基であり得る。
【００５３】
あるいは、Ｒ２８の例は酸素原子であり得、一方、Ｒ２８の異なる例は二価炭化水素基である。非官能性ポリオルガノシロキサンは、当該技術分野において既知であり、市販されている。好適な非官能性ポリオルガノシロキサンの例としては、限定するものではないが、ポリジメチルシロキサンが挙げられる。このようなポリジメチルシロキサンとしては、Ｄｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）から市販されているＤＯＷ  ＣＯＲＮＩＮＧ（登録商標）２００流体が挙げられ、その粘度範囲は、０．００００５ｍ２／ｓ〜０．１ｍ２／ｓ（５０ｃＳｔ〜１００，０００ｃＳｔ）、あるいは０．００００５ｍ２／ｓ〜０．０５ｍ２／ｓ（５０ｃＳｔ〜５０，０００ｃＳｔ）、あるいは０．０１２５ｍ２／ｓ〜０．０６ｍ２／ｓ（１２，５００ｃＳｔ〜６０，０００ｃＳｔ）であり得る。
【００５４】
有機可塑剤は、上記の非官能性ポリオルガノシロキサン増量剤に加えて、又はその代わりに、使用され得る。有機可塑剤は、当該技術分野において既知であり、市販されている。有機可塑剤は、フタル酸塩、カルボン酸塩、カルボン酸エステル、アジピン酸塩、又はこれらの組み合わせを含み得る。有機可塑剤は、ビス（２−エチルヘキシル）テレフタレート、ビス（２−エチルヘキシル）−１，４−ベンゼンジカルボキシレート、２−エチルヘキシルメチル−１，４−ベンゼンジカルボキシレート、分枝鎖及び直鎖の１，２シクロヘキサンジカルボン酸，ジノニルエステル、ビス（２−プロピルへプチル）フタレート、ジイソノニルアジペート、及びこれらの組み合わせからなる群より選択され得る。
【００５５】
有機可塑剤は、以下の式の基を平均で１分子当たり少なくとも１個有し得る：
【化４】
2014520904.tif 000005
式中、Ｒ８は水素原子又は一価の有機基を表す。あるいは、Ｒ８は、分枝鎖又は直鎖の一価の炭化水素基を表し得る。一価の有機基は、４〜１５個の炭素原子、あるいは９個〜１２個の炭素原子のアルキル基といった、分枝鎖又は直鎖の一価の炭化水素基であり得る。好適な可塑剤は、アジピン酸塩、カルボン酸塩、フタル酸塩及びこれらの組み合わせからなる群より選択され得る。
【００５６】
あるいは、有機可塑剤は、環式炭化水素中の炭素原子に結合した上記の式の基を、１分子当たり平均で少なくとも２個有し得る。有機可塑剤は、次の一般式を有し得る：
【化５】
2014520904.tif 000006
式中、Ｚ基は、３個以上の炭素原子、あるいは３〜１５個の炭素原子を有する環式炭化水素基を表す。下付き文字ｋの数範囲は、１〜１２であり得る。Ｚ基は、飽和又は芳香族であり得る。各Ｒ１０は独立して水素原子、又は分枝鎖若しくは直鎖の一価の有機基である。Ｒ９の一価の有機基は、メチル、エチル又はブチルといった、アルキル基であり得る。あるいは、Ｒ１０の一価の有機基は、エステル官能基であり得る。各Ｒ９は独立して、４〜１５個の炭素原子のアルキル基といった、分枝鎖又は直鎖の一価の炭化水素基である。
【００５７】
好適な有機可塑剤は、当該技術分野において既知であり、市販されている。可塑剤は、フタル酸塩（例えば、フタル酸ジアルキル（例えば、フタル酸ジブチル、フタル酸ジへプチル、フタル酸ジ（２−エチルヘキシル）、又はフタル酸ジイソデシル（ＤＩＤＰ）、フタル酸ビス（２−プロピルへプチル）、フタル酸ジ（２−エチルヘキシル）、フタル酸ジメチル、フタル酸ジエチル）、フタル酸ベンジルブチル、及びテレフタル酸ビス（２−エチルヘキシル））、ジカルボン酸塩（例えば、１，２，４−ベンゼントリカルボン酸、ビス（２−エチルヘキシル）−１，４−ベンゼンジカルボキシレート、２−エチルヘキシルメチル−１，４−ベンゼンジカルボキシレート、１，２シクロヘキサンジカルボン酸）、分枝鎖及び直鎖のジノニルエステル、アジピン酸ジイソノニル、トリメリト酸塩（例えば、トリメリト酸トリオクチル）、トリエチレングリコールビス（２−エチルヘキサノエート）、トリアセチン、非芳香族二塩基酸エステル（例えば、アジピン酸ジオクチル、アジピン酸ビス（２−エチルヘキシル）、ジ−２−エチルヘキシルアジペート、セバシン酸ジオクチル、セバシン酸ジブチル及びコハク酸ジイソデシル）、脂肪族エステル（例えば、オレイン酸ブチル及びアセチルリシノール酸メチル（methyl acetyl recinolate））、リン酸塩（例えば、リン酸トリクレシル及びリン酸トリブチル）、塩素化パラフィン、炭化水素油（例えば、アルキルジフェニル及び部分水素添加テルフェニル）、加工油、エポキシ可塑剤（例えば、エポキシ化大豆油及びベンジルエポキシステアレート）、トリス（２−エチルヘキシル）エステル、脂肪酸エステル、及びこれらの組み合わせを含み得る。好適な可塑剤及びそれらの供給業者の例としては、下表において以下に列挙されているものが挙げられる。
【００５８】
【表１】
2014520904.tif 000007
【００５９】
あるいは、ポリマー可塑剤を使用することもできる。ポリマー可塑剤の例としては、様々な方法によりビニル若しくはアリルモノマーを重合することによって得られるアルケニルポリマー；ポリアルキレングリコールエステル（例えば、ジエチレングリコールジベンゾエート、トリエチレングリコールジベンゾエート、及びペンタエリスリトールエステル）；二塩基酸（例えば、セバシン酸、アジピン酸、アゼライン酸及びフタル酸）と二価アルコール（例えば、エチレングリコール、ジエチレングリコール、トリエチレングリコール、プロピレングリコール及びジプロピレングリコール）から得られるポリエステル可塑剤；それぞれ５００以上の分子量を有するポリエーテルポリオール（例えば、ポリエチレングリコール、プロピレングリコール及びポリテトラメチレングリコール）とポリスチレン（例えば、ポリスチレン及びポリ−α−メチルスチレン）とを含むポリエーテル；並びに、ポリブタジエン、ポリブテン、ポリイソブチレン、ブタジエンアクリロニトリル及びポリクロロプレンが挙げられる。
【００６０】
成分（Ｅ）について上述したポリオルガノシロキサン増量剤及び有機可塑剤は、それぞれ単独で、又は、これらを２つ以上組み合わせて、のいずれかで使用され得る。低分子量有機可塑剤と高分子量ポリマー可塑剤を組み合わせて使用してもよい。組成物中で使用される成分（Ｅ）の正確な量は、組成物及びその硬化生成物の所望される最終用途といった様々な因子によって異なる。しかしながら、成分（Ｅ）の量は、組成物中の全成分の総重量に基づいて０．１重量％〜１０重量％の範囲であり得る。
【００６１】
成分（Ｆ）充填剤
成分（Ｆ）は、充填剤である。充填剤は、補強充填剤、増量充填剤、伝導性充填剤、又はこれらの組み合わせを含み得る。例えば、組成物は、場合により、成分（ｆ１）補強充填剤を更に含み得、これは、存在する場合には、組成物の０．１重量％〜９５重量％、あるいは１重量％〜６０重量％の範囲の量で添加され得る。成分（ｆ１）の精確な量は、組成物の反応生成物の形状（例えば、ゲル又はゴム）、及び、他の充填剤が添加されるかどうか、といった様々な因子によって異なる。好適な強化充填剤の例としては、チョップドＫＥＶＬＡＲ（登録商標）のようなチョップドファイバー、及び／又は、ヒュームドシリカ、シリカエアロゲル、シリカキセロゲル及び沈殿シリカといった強化充填剤が挙げられる。ヒュームドシリカは、当該技術分野において既知であり、市販されている：例えば、Ｃａｂｏｔ  Ｃｏｒｐｏｒａｔｉｏｎ（Ｍａｓｓａｃｈｕｓｅｔｔｓ，Ｕ．Ｓ．Ａ．）から名称ＣＡＢ−Ｏ−ＳＩＬで販売されているヒュームドシリカ。
【００６２】
組成物は、場合により、成分（ｆ２）増量充填剤を、組成物の０．１重量％〜９５重量％、あるいは１重量％〜６０重量％、あるいは１重量％〜２０重量％の範囲の量で更に含み得る。増量充填剤の例としては、破砕石英、酸化アルミニウム、酸化マグネシウム、炭酸カルシウム（例えば、軽質炭酸カルシウム）、酸化亜鉛、タルク、珪藻土、酸化鉄、粘土、雲母、二酸化チタン、ジルコニア、砂、カーボンブラック、グラファイト、又はこれらの組み合わせが挙げられる。増量充填剤は、当該技術分野において既知であり、例えば、Ｕ．Ｓ．Ｓｉｌｉｃａ（Ｂｅｒｋｅｌｅｙ  Ｓｐｒｉｎｇｓ，ＷＶ）により名称ＭＩＮ−Ｕ−ＳＩＬで販売されている破砕シリカといったように、市販されている。好適な軽質炭酸カルシウムとしては、ＳｏｌｖａｙからのＷｉｎｎｏｆｉｌ（登録商標）ＳＰＭ、並びに、ＳＭＩからのＵｌｔｒａｐｆｌｅｘ（登録商標）及びＵｌｔｒａｐｆｌｅｘ（登録商標）１００が挙げられる。
【００６３】
組成物は、場合により、成分（ｆ３）伝導性充填剤を更に含む。成分（Ｆ）は、熱伝導性及び導電性の両方であってよい。あるいは、成分（Ｆ）は、熱伝導性及び電気絶縁性であり得る。成分（Ｆ）は、窒化アルミニウム、酸化アルミニウム、アルミニウム三水和物、チタン酸バリウム、酸化ベリリウム、窒化ホウ素、炭素繊維、ダイヤモンド、グラファイト、水酸化マグネシウム、酸化マグネシウム、金属微粒子、オニキス、炭化ケイ素、炭化タングステン、酸化亜鉛、及びこれらの組み合わせからなる群より選択され得る。成分（Ｆ）は、金属充填剤、無機充填剤、溶融性充填剤、又はこれらの組み合わせを含み得る。金属充填剤は、金属の粒子及び粒子の表面上に層を有する金属の粒子を含む。これらの層は、例えば、粒子の表面上の金属窒化物層又は金属酸化物層であってよい。好適な金属充填剤としては、アルミニウム、銅、金、ニッケル、銀、及びこれらの組み合わせからなる群より選択される金属、又はアルミニウムの粒子が挙げられる。好適な金属充填剤としては、更に、表面上に窒化アルミニウム、酸化アルミニウム、酸化銅、酸化ニッケル、酸化銀、及びこれらの組み合わせからなる群より選択される層を有する上記金属の粒子が挙げられる。例えば、金属充填剤は、表面上に酸化アルミニウム層を有するアルミニウム粒子を含み得る。
【００６４】
無機導電性充填剤としては、オニキス；アルミニウム三水和物；酸化アルミニウム、酸化ベリリウム、酸化マグネシウム、及び酸化亜鉛などの金属酸化物；窒化アルミニウム及び窒化ホウ素などの窒化物；炭化ケイ素及び炭化タングステンなどの炭化物；並びにこれらの組み合わせが挙げられる。あるいは、無機導電性充填剤の例としては、酸化アルミニウム、酸化亜鉛、及びこれらの組み合わせが挙げられる。溶融性充填剤は、Ｂｉ、Ｇａ、Ｉｎ、Ｓｎ、又はこれらの合金を含み得る。溶融性充填剤は、任意にＡｇ、Ａｕ、Ｃｄ、Ｃｕ、Ｐｂ、Ｓｂ、Ｚｎ、又はこれらの組み合わせを更に含み得る。好適な溶融性充填剤の例としては、Ｇａ、Ｉｎ−Ｂｉ−Ｓｎ合金、Ｓｎ−Ｉｎ−Ｚｎ合金、Ｓｎ−Ｉｎ−Ａｇ合金、Ｓｎ−Ａｇ−Ｂｉ合金、Ｓｎ−Ｂｉ−Ｃｕ−Ａｇ合金、Ｓｎ−Ａｇ−Ｃｕ−Ｓｂ合金、Ｓｎ−Ａｇ−Ｃｕ合金、Ｓｎ−Ａｇ合金、Ｓｎ−Ａｇ−Ｃｕ−Ｚｎ合金、及びこれらの組み合わせが挙げられる。溶融性充填剤の融点は、５０℃〜２５０℃、あるいは１５０℃〜２２５℃の範囲であり得る。溶融性充填剤は、共晶合金、非共晶合金、又は純金属であってよい。溶融性充填剤は市販されている。
【００６５】
例えば溶融性充填剤はＩｎｄｉｕｍ  Ｃｏｒｐｏｒａｔｉｏｎ  ｏｆ  Ａｍｅｒｉｃａ（Ｕｔｉｃａ，Ｎ．Ｙ．，Ｕ．Ｓ．Ａ．）、Ａｒｃｏｎｉｕｍ（Ｐｒｏｖｉｄｅｎｃｅ，Ｒ．Ｉ．，Ｕ．Ｓ．Ａ．）、及びＡＩＭ  Ｓｏｌｄｅｒ（Ｃｒａｎｓｔｏｎ，Ｒ．Ｉ．，Ｕ．Ｓ．Ａ）から入手可能である。アルミニウム充填剤は、例えばＴｏｙａｌ  Ａｍｅｒｉｃａ，Ｉｎｃ．（Ｎａｐｅｒｖｉｌｌｅ，Ｉｌｌｉｎｏｉｓ，Ｕ．Ｓ．Ａ．）、及びＶａｌｉｍｅｔ  Ｉｎｃ．（Ｓｔｏｃｋｔｏｎ，Ｃａｌｉｆｏｒｎｉａ，Ｕ．Ｓ．Ａ．）から市販されている。銀充填剤はＭｅｔａｌｏｒ  Ｔｅｃｈｎｏｌｏｇｉｅｓ  Ｕ．Ｓ．Ａ．Ｃｏｒｐ．（Ａｔｔｌｅｂｏｒｏ，Ｍａｓｓａｃｈｕｓｅｔｔｓ，Ｕ．Ｓ．Ａ．）から市販されている。
【００６６】
熱伝導性充填剤は、当該技術分野において既知であり、市販されている。例えば、ＣＢ−Ａ２０Ｓ及びＡｌ−４３−Ｍｅは、昭和電工株式会社から市販されている様々な粒径の酸化アルミニウム充填剤であり、ＡＡ−０４、ＡＡ−２及びＡＡ１８は、住友化学株式会社から市販されている酸化アルミニウム充填剤である。商標ＫＡＤＯＸ（登録商標）及びＸＸ（登録商標）を有する酸化亜鉛のような酸化亜鉛は、Ｚｉｎｃ  Ｃｏｒｐｏｒａｔｉｏｎ  ｏｆ  Ａｍｅｒｉｃａ（Ｍｏｎａｃａ，Ｐｅｎｎｓｙｌｖａｎｉａ，Ｕ．Ｓ．Ａ．）から市販されている。
【００６７】
充填剤粒子の形状は特に制限されていないが、丸みを帯びた又は球状の粒子は、組成物中に充填剤を高装填した際に粘度が望ましくない程度にまで増加することを防止し得る。
【００６８】
成分（Ｆ）は、単一の充填剤、又は充填剤の粒子形状、平均粒径、粒径分布、及び種類などの少なくとも１つの特性が異なる２つ以上の充填剤の組み合わせとなり得る。例えば、より大きな平均粒径を有する第一の充填剤及びより小さな平均粒径を有する第二の充填剤などの、充填剤同士の組み合わせを用いることが望ましい場合がある。より大きな平均粒径を有する第一の充填剤と、第一の充填剤よりも小さな平均粒径を有する第二の充填剤と、を使用すると、このような充填剤の組み合わせを有さない組成物と比較して、充填効率を改善することができ、及び／又は、組成物の粘度を低下することができる。
【００６９】
充填剤の平均粒径は、成分（Ｆ）として選択された充填剤の種類、組成物に添加された精確な量、並びに、組成物の反応生成物の最終用途といった、様々な因子によって異なる。しかしながら、充填剤の平均粒径範囲は、０．１μｍ〜８０μｍ、あるいは０．１μｍ〜５０μｍ、あるいは０．１μｍ〜１０μｍであり得る。
【００７０】
組成物中の成分（Ｆ）の量は、組成物に対して選択された最終用途、組成物の反応生成物、成分（Ｂ）の種類及び量、並びに、成分（Ｆ）に対して選択された充填剤の種類及び量といった、様々な因子によって異なる。しかしながら、成分（Ｆ）の量の範囲は、組成物の０体積％〜８０体積％、あるいは５０体積％〜７５体積％、あるいは３０体積％〜８０体積％であり得る。理論に束縛されるものではないが、充填剤の量が８０体積％を超える場合、組成物は反応して、一部の用途にとって不十分な寸法完全性を有する反応生成物を生じ得る。
【００７１】
成分（Ｇ）充填剤処理剤
組成物は、場合により、成分（Ｇ）処理剤を更に含み得る。成分（Ｇ）の量は、選択される処理剤の種類、処理される粒子（例えば、成分（Ｆ）及び／又は（Ｄ））の種類及び量、粒子が組成物の添加前に処理されるのかどうか、又は、粒子がその場で処理されるのかどうか、といった因子によって変動する。しかしながら、成分（Ｇ）は、組成物中の全成分に基づいて０．０１重量％〜２０重量％、あるいは０．１重量％〜１５重量％、あるいは０．５重量％〜５重量％の範囲の量で使用され得る。粒子、例えば、充填剤、物理的乾燥剤、特定の難燃剤、及び／又は、特定の顔料は、存在する場合には、場合により、成分（Ｇ）で表面処理され得る。粒子は、組成物に添加される前に、又は、その場にて、成分（Ｇ）で処理され得る。成分（Ｇ）は、アルコキシシラン、アルコキシ官能性オリゴシロキサン、環式ポリオルガノシロキサン、ヒドロキシル官能性オリゴシロキサン、例えば、ジメチルシロキサン、又はメチルフェニルシロキサン、又は脂肪酸を含み得る。脂肪酸の例としては、ステアリン酸カルシウムといったステアリン酸塩が挙げられる。
【００７２】
成分（Ｇ）として使用できる一部の代表的な有機ケイ素充填剤処理剤としては、シリカ充填剤を処理するのに通常使用される組成物、例えば、オルガノクロロシラン、オルガノシロキサン、オルガノジシラザン（例えば、ヘキサアルキルジシラザン）、及びオルガノアルコキシシラン、例えば、Ｃ６Ｈ１３Ｓｉ（ＯＣＨ３）３、Ｃ８Ｈ１７Ｓｉ（ＯＣ２Ｈ５）３、Ｃ１０Ｈ２１Ｓｉ（ＯＣＨ３）３、Ｃ１２Ｈ２５Ｓｉ（ＯＣＨ３）３、Ｃ１４Ｈ２９Ｓｉ（ＯＣ２Ｈ５）３、及びＣ６Ｈ５ＣＨ２ＣＨ２Ｓｉ（ＯＣＨ３）３が挙げられる。使用できる他の処理剤としては、アルキルチオール、脂肪酸、チタン酸塩、チタン酸塩カップリング剤、ジルコン酸塩カップリング剤、及びこれらの組み合わせが挙げられる。
【００７３】
あるいは、成分（Ｇ）は、次の式を有するアルコキシシランを含み得る：Ｒ１１ｍＳｉ（ＯＲ１２）（４−ｍ）（式中、下付き文字ｍの数値範囲は１〜３であり、あるいは下付き文字ｍは３である。各Ｒ１１は独立して、１〜５０個の炭素原子、あるいは８〜３０個の炭素原子、あるいは８〜１８個の炭素原子の一価の炭化水素基といった、一価の有機基である。Ｒ１１としては、ヘキシル、オクチル、ドデシル、テトラデシル、ヘキサデシル及びオクタデシルなどのアルキル基、並びにベンジル及びフェニルエチルなどの芳香族基が挙げられる。Ｒ１１は、飽和又は不飽和、並びに、分枝鎖又は非分枝鎖であり得る。あるいは、Ｒ１１は、飽和及び非分枝鎖であり得る。
【００７４】
各Ｒ１２は、独立して、１〜４個の炭素原子、あるいは１〜２個の炭素原子の飽和炭化水素基である。）成分（Ｇ）として使用するのに好適なアルコキシシランの例としては、ヘキシルトリメトキシシラン、オクチルトリエトキシシラン、デシルトリメトキシシラン、ドデシルトリメトキシシラン、テトラデシルトリメトキシシラン、フェニルエチルトリメトキシシラン、オクタデシルトリメトキシシラン、オクタデシルトリエトキシシラン及びこれらの組み合わせが挙げられる。
【００７５】
アルコキシ官能性オリゴシロキサンはまた、処理剤としても使用され得る。例えば、好適なアルコキシ官能性オリゴシロキサンとしては、式（Ｖ）のものが挙げられる：（Ｒ１３Ｏ）ｎＳｉ（ＯＳｉＲ１４２Ｒ１５）（４−ｎ）。この式中、下付き文字ｎは１、２、又は３であり、あるいは下付き文字ｎは３である。各Ｒ１３は、アルキル基であり得る。各Ｒ１４は、１〜１０個の炭素原子の不飽和一価の炭化水素基であり得る。各Ｒ１５は、少なくとも１０個の炭素原子を有する不飽和一価の炭化水素基であり得る。
【００７６】
金属充填剤などの特定の粒子は、アルキルチオール（例えば、オクタデシルメルカプタン）、脂肪酸（例えば、オレイン酸及びステアリン酸）、及びこれらの組み合わせで処理され得る。
【００７７】
アルミナ又は不動態化窒化アルミニウムのための処理剤には、アルコキシシリル官能性アルキルメチルポリシロキサン（例えば、Ｒ１６ｏＲ１７ｐＳｉ（ＯＲ１８）（４−ｏ−ｐ）の部分加水分解縮合体又は共加水分解縮合体又は混合物）、あるいは加水分解可能な基が、シラザン、アシルオキシ、又はオキシモを含み得る類似の物質を挙げることができる。これらの全てにおいて、上式中のＲ１６などのＳｉに連結された基は、長鎖不飽和一価の炭化水素又は一価の芳香族官能性炭化水素である。Ｒ１７は各々独立して一価の炭化水素基であり、Ｒ１８は各々独立して炭素原子数１〜４個の一価の炭化水素基である。この式中、下付き文字ｏは１、２、又は３であり、下付き文字ｐは０、１、又は２であるが、ただし、和（ｏ＋ｐ）は１、２、又は３である。
【００７８】
他の処理剤としては、アルケニル官能性ポリオルガノシロキサンが挙げられる。好適なアルケニル官能性ポリオルガノシロキサンとしては、限定するものではないが、以下のものが挙げられる：
【化６】
2014520904.tif 000008
式中、下付き文字ｑは、１，５００以下の値を有する。他の処理剤としては、ポリジオルガノシロキサン、すなわち、アルコキシ基を１つの末端に有する、１つの末端が封鎖された（mono-endcapped）アルコキシ官能性ポリオルガノシロキサンが挙げられる。このような処理剤の例としては、式：Ｒ２５Ｒ２６２ＳｉＯ（Ｒ２６２ＳｉＯ）ｕＳｉ（ＯＲ２７）３が挙げられる（式中、下付き文字ｕの値が、０〜１００、あるいは１〜５０、あるいは１〜１０、あるいは３〜６である）。各Ｒ２５は独立して、アルキル基（例えば、メチル、エチル、プロピル、ブチル、ヘキシル及びオクチル）、及びアルケニル基（例えば、ビニル、アリル、ブテニル及びヘキセニル）から選択される。各Ｒ２６は独立して、メチル、エチル、プロピル、ブチル、ヘキシル及びオクチルといったアルキル基である。各Ｒ２７は独立して、メチル、エチル、プロピル及びブチルといったアルキル基である。あるいは、各Ｒ２５、各Ｒ２６及び各Ｒ２７は、メチル基である。あるいは、各Ｒ２５はビニル基である。あるいは、各Ｒ２６、各Ｒ２７は、メチル基である。
【００７９】
あるいは、水素結合可能なポリオルガノシロキサンが、処理剤として有用である。充填剤の表面を処理するためのこの方法は、相溶性の部分を充填剤表面に繋ぎ止める手段として、集積している又は分散している又はその両方のいずれかの多数の水素結合を利用する。水素結合可能なポリオルガノシロキサンは、水素結合可能なケイ素結合基を１分子当たり平均で少なくとも１個有する。この基は、多数のヒドロキシル官能基を有する有機基、又は、少なくとも１個のアミノ官能基を有する有機基から選択され得る。水素結合可能なポリオルガノシロキサンは、水素結合が、充填剤に対するポリオルガノシロキサンにとっての主な取り付け様式であることを意味する。ポリオルガノシロキサンは、充填剤と共有結合を形成できなくてもよい。水素結合可能なポリオルガノシロキサンは、糖−シロキサンポリマー、アミノ官能性ポリオルガノシロキサン、及びこれらの組み合わせからなる群より選択され得る。あるいは、水素結合可能なポリオルガノシロキサンは、糖−シロキサンポリマーであり得る。
【００８０】
成分（Ｈ）殺生物剤
成分（Ｈ）は、殺生物剤である。成分（Ｈ）の量は、選択される殺生物剤のタイプ及び所望される効果といった因子に応じて変動する。しかしながら、成分（Ｈ）の量は、組成物の全成分の重量に基づいて０重量％超〜５重量％の範囲であり得る。成分（Ｈ）は、（ｈ１）殺真菌剤、（ｈ２）除草剤、（ｈ３）殺虫剤、又はこれらの組み合わせにより、例示される。
【００８１】
成分（ｈ１）は、殺真菌剤であり、例えば、殺真菌剤としては、Ｎ−置換ベンゾイミダゾールカルバメート、ベンゾイミダゾリルカルバメート（例えば、メチル２−ベンゾイミダゾリルカルバメート、エチル２−ベンゾイミダゾリルカルバメート、イソプロピル２−ベンゾイミダゾリルカルバメート、メチルＮ−｛２−［１−（Ｎ，Ｎ−ジメチルカルバモイル）ベンゾイミダゾリル］｝カルバメート、メチルＮ−｛２−［１−（Ｎ，Ｎ−ジメチルカルバモイル）−６−メチルベンゾイミダゾリル］｝カルバメート、メチルＮ−｛２−［１−（Ｎ，Ｎ−ジメチルカルバモイル）−５−メチルベンゾイミダゾリル］｝カルバメート、メチルＮ−｛２−［１−（Ｎ−メチルカルバモイル）ベンゾイミダゾリル］｝カルバメート、メチルＮ−｛２−［１−（Ｎ−メチルカルバモイル）−６−メチルベンゾイミダゾリル］｝カルバメート、メチルＮ−｛２−［１−（Ｎ−メチルカルバモイル）−５−メチルベンゾイミダゾリル］｝カルバメート、エチルＮ−｛２−［１−（Ｎ，Ｎ−ジメチルカルバモイル）ベンゾイミダゾリル］｝カルバメート、エチルＮ−｛２−［２−（Ｎ−メチルカルバモイル）ベンゾイミダゾリル］｝カルバメート、エチルＮ−｛２−［１−（Ｎ，Ｎ−ジメチルカルバモイル）−６−メチルベンゾイミダゾリル］｝カルバメート、エチルＮ−｛２−［１−（Ｎ−メチルカルバモイル）−６−メチルベンゾイミダゾリル］｝カルバメート、イソプロピルＮ−｛２−［１−（Ｎ，Ｎ−ジメチルカルバモイル）ベンゾイミダゾリル］｝カルバメート、イソプロピルＮ−｛２−［１−（Ｎ−メチルカルバモイル）ベンゾイミダゾリル］｝カルバメート、メチルＮ−｛２−［１−（Ｎ−プロピルカルバモイル）ベンゾイミダゾリル］｝カルバメート、メチルＮ−｛２−［１−（Ｎ−ブチルカルバモイル）ベンゾイミダゾリル］｝カルバメート、メトキシエチルＮ−｛２−［１−（Ｎ−プロピルカルバモイル）ベンゾイミダゾリル］｝カルバメート、メトキシエチルＮ−｛２−［１−（Ｎ−ブチルカルバモイル）ベンゾイミダゾリル］｝カルバメート、エトキシエチルＮ−｛２−［１−（Ｎ−プロピルカルバモイル）ベンゾイミダゾリル］｝カルバメート、エトキシエチルＮ−｛２−［１−（Ｎ−ブチルカルバモイル）ベンゾイミダゾリル］｝カルバメート、メチルＮ−｛１−（Ｎ，Ｎ−ジメチルカルバモイルオキシ）ベンゾイミダゾリル］｝カルバメート、メチルＮ−｛２−［Ｎ−メチルカルバモイルオキシ）ベンゾイミダゾリル］｝カルバメート、メチルＮ−｛２−［１−（Ｎ−ブチルカルバモイルオキシ）ベンゾイミダゾリル］｝カルバメート、エトキシエチルＮ−｛２−［１−（Ｎ−プロピルカルバモイル）ベンゾイミダゾリル］｝カルバメート、エトキシエチルＮ−｛２−［１−（Ｎ−ブチルカルバモイルオキシ）ベンゾイミダゾリル］｝カルバメート、メチルＮ−｛２−［１−（Ｎ，Ｎ−ジメチルカルバモイル）−６−クロロベンゾイミダゾリル］｝カルバメート、及びメチルＮ−｛２−［１−（Ｎ，Ｎ−ジメチルカルバモイル）−６−ニトロベンゾイミダゾリル］｝カルバメート）、１０，１０’−オキシビスフェノキサルシン（商品名：Ｖｉｎｙｚｅｎｅ，ＯＢＰＡ）、ジ−ヨードメチル−パラ−トリルスルホン、ベンゾチオフェン−２−シクロヘキシルカルボキサミド−Ｓ，Ｓ−ジオキシド、Ｎ−（フルオロジクロリド（fluordichloride）メチルチオ）フタルイミド（商品名：Ｆｌｕｏｒ−Ｆｏｌｐｅｒ及びＰｒｅｖｅｎｔｏｌ  Ａ３）、メチル−ベンゾイミダゾール−２−イルカルバメート（商品名：Ｃａｒｂｅｎｄａｚｉｍ及びＰｒｅｖｅｎｔｏｌ  ＢＣＭ）、亜鉛−ビス（２−ピリジルチオ−１−オキシド）（亜鉛ピリチオン）２−（４−チアゾリル）−ベンゾイミダゾール、Ｎ−フェニル−ヨードプロパルギルカルバメート、Ｎ−オクチル−４−イソチアゾリン−３−オン、４，５−ジクロリド−２−ｎ−オクチル−４−イソチアゾリン−３−オン、Ｎ−ブチル−１，２−ベンズイソチアゾリン−３−オン、及び／又は、トリアゾリル化合物（例えば、銀を含有するゼオライトと組み合わせたテブコナゾール）が挙げられる。
【００８２】
成分（ｈ２）は除草剤であり、例えば、好適な除草剤としては、アミド系除草剤（例えば、アリドクロルＮ，Ｎ−ジアリル−２−クロロアセトアミド、ＣＤＥＡ  ２−クロロ−Ｎ，Ｎ−ジエチルアセトアミド、エトニプロミド（ＲＳ）−２−［５−（２，４−ジクロロフェノキシ）−２−ニトロフェノキシ］−Ｎ−エチルプロピオンアミド）、アニリド系除草剤（例えば、シサニリドシス−２，５−ジメチルピロリジン−１−カルボキシアニリド、フルフェナセット４’−フルオロ−Ｎ−イソプロピル−２−［５−（トリフルオロメチル）−１，３，４−チアジアゾール−２−イルオキシ］アセトアニリド、ナプロアニリド（ＲＳ）−α−２−ナフトキシプロピオンアニリド）、アリルアラニン系除草剤（例えば、ベンゾイルプロップＮ−ベンゾイル−Ｎ−（３，４−ジクロロフェニル）−ＤＬ−アラニン、フラムプロップ−Ｍ  Ｎ−ベンゾイル−Ｎ−（３−クロロ−４−フルオロフェニル）−Ｄ−アラニン）、クロロアセトアニリド系除草剤（例えば、ブタクロールＮ−ブトキシメチル−２−クロロ−２’，６’−ジエチルアセトアニリド、メタザクロル２−クロロ−Ｎ−（ピラゾール−１−イルメチル）アセト−２’，６’−キシリジド、プリナクロル（ＲＳ）−２−クロロ−Ｎ−（１−メチルプロパ−２−イニル）アセトアニリド）、スルホンアニリド系除草剤（例えば、クロランスラム３−クロロ−２−（５−エトキシ−７−フルオロ［１，２，４］トリアゾロ［１，５−ｃ］ピリミジン−２−イルスルホンアミド）安息香酸、メトスラム２’，６’−ジクロロ−５，７−ジメトキシ−３’−メチル［１，２，４］トリアゾロ［１，５−ａ］ピリミジン−２−スルホンアニリド）、抗生物質系除草剤（例えば、ビラナホス４−［ヒドロキシ（メチル）ホスフィノイル］−Ｌ−ホモアラニル−Ｌ−アラニル−Ｌ−アラニン）、安息香酸系除草剤（例えば、クロランベン３−アミノ−２，５−ジクロロ安息香酸、２，３，６−ＴＢＡ  ２，３，６−トリクロロ安息香酸）、ピリミジニルオキシ安息香酸系除草剤（例えば、ビスピリバック２，６−ビス（４，６−ジメトキシピリミジン−２−イルオキシ）安息香酸）、ピリミジニルチオ安息香酸系除草剤（例えば、ピリチオバック２−クロロ−６−（４，６−ジメトキシピリミジン−２−イルチオ）安息香酸）、フタル酸系除草剤（例えば、クロルタールテトラクロロテレフタル酸）、ピコリン酸系除草剤（例えば、アミノピラリド４−アミノ−３，６−ジクロロピリジン−２−カルボン酸）、キノリンカルボン酸系除草剤（例えば、キンクロラック３，７−ジクロロキノリン−８−カルボン酸）、ヒ素系除草剤（例えば、ＣＭＡカルシウムビス（ハイドロジェンメチルアルソネート）、ＭＡＭＡアンモニウムハイドロジェンメチルアルソネート、亜ヒ酸ナトリウム）、ベンゾイルシクロヘキサンジオン系除草剤（例えば、メソトリオン２−（４−メシル−２−ニトロベンゾイル）シクロヘキサン−１，３−ジオン）、ベンゾフラニルアルキルスルホネート系除草剤（例えば、ベンフレセート２，３−ジヒドロ−３，３−ジメチルベンゾフラン−５−イルエタンスルホネート）、カルバミン酸塩系除草剤（例えば、カルボキサゾールメチル５−ｔｅｒｔ−ブチル−１，２−オキサゾー���−３−イルカルバメート、フェナスラム（fenasulam）メチル４−［２−（４−クロロ−ｏ−トリルオキシ）アセトアミド］フェニルスルホニルカルバメート）、カルバニル酸塩系除草剤（例えば、ＢＣＰＣ（ＲＳ）−ｓｅｃ−ブチル３−クロロカルバニレート、デスメジファムエチル３−フェニルカルバモイルオキシフェニルカルバニレート、スウェップメチル３，４−ジクロロカルバニレート）、シクロヘキセンオキシム系除草剤（例えば、ブトロキシジム（ＲＳ）−（ＥＺ）−５−（３−ブチリル−２，４，６−トリメチルフェニル）−２−（１−エトキシイミノプロピル）−３−ヒドロキシシクロヘキサ−２−エン−１−オン、テプラロキシジム（ＲＳ）−（ＥＺ）−２−｛１−［（２Ｅ）−３−クロロアリルオキシイミノ］プロピル｝−３−ヒドロキシ−５−ペルヒドロピラン−４−イルシクロヘキサ−２−エン−１−オン）、シクロプロピルイソオキサゾール系除草剤（例えば、イソキサクロルトール４−クロロ−２−メシルフェニル５−シクロプロピル−１，２−オキサゾール−４−イルケトン）、ジカルボキシミド系除草剤（例えば、フルメジン２−メチル−４−（α，α，α−トリフルオロ−ｍ−トリル）−１，２，４−オキサジアジナン−３，５−ジオン）、ジニトロアニリン系除草剤（例えば、エタルフルラリンＮ−エチル−α，α，α−トリフルオロ−Ｎ−（２−メチルアリル）−２，６−ジニトロ−ｐ−トルイジン、プロジアミン５−ジプロピルアミノ−α，α，α−トリフルオロ−４，６−ジニトロ−ｏ−トルイジン）、ジニトロフェノール系除草剤（例えば、ジノプロップ４，６−ジニトロ−ｏ−シメン−３−オール、エチノフェンα−エトキシ−４，６−ジニトロ−ｏ−クレゾール）、ジフェニルエーテル系除草剤（例えば、エトキシフェンＯ−［２−クロロ−５−（２−クロロ−α，α，α−トリフルオロ−ｐ−トリルオキシ）ベンゾイル］−Ｌ乳酸）、ニトロフェニルエーテル系除草剤（例えば、アクロニフェン２−クロロ−６−ニトロ−３−フェノキシアニリン、ニトロフェン２，４−ジクロロフェニル４−ニトロフェニルエーテル）、ジチオカルバメート系除草剤（例えば、ダゾメット３，５−ジメチル−１，３，５−チアジアジナン−２−チオン）、ハロゲン化脂肪族系除草剤（例えば、ダラポン２，２−ジクロロプロピオン酸）、クロロ酢酸）、イミダゾリノン系除草剤（例えば、イマザピル（ＲＳ）−２−（４−イソプロピル−４−メチル−５−オキソ−２−イミダゾリン−２−イル）ニコチン酸）、無機除草剤（例えば、四ホウ酸二ナトリウム十水和物、アジ化ナトリウム）、ニトリル系除草剤（例えば、クロロキシニル３，５−ジクロロ−４−ヒドロキシベンゾニトリル、イオキシニル４−ヒドロキシ−３，５−ジ−ヨードベンゾニトリル）、有機リン系除草剤（例えば、アニロホスＳ−４−クロロ−Ｎ−イソプロピルカルバニロイルメチルＯ，Ｏ−ジメチルホスホロジチオネート、グルホシネート４−［ヒドロキシ（メチル）ホスフィノイル］−ＤＬ−ホモアラニン、フェノキシ系除草剤（例えば、クロメプロップ（ＲＳ）−２−（２，４−ジクロロ−ｍ−トリルオキシ）プロピオンアニリド、フェンテラコール２−（２，４，５−トリクロロフェノキシ）エタノール）、フェノキシ酢酸��除草剤（例えば、ＭＣＰＡ（４−クロロ−２−メチルフェノキシ）酢酸）、フェノキシ酪酸系除草剤（例えば、ＭＣＰＢ  ４−（４−クロロ−ｏ−トリルオキシ）酪酸）、フェノキシプロピオン酸系除草剤（例えば、フェノプロップ（ＲＳ）−２−（２，４，５−トリクロロフェノキシ）プロピオン酸）、アリルオキシフェノキシプロピオン酸系除草剤（例えば、イソキサピリホップ（ＲＳ）−２−［２−［４−（３，５−ジクロロ−２−ピリジルオキシ）フェノキシ］プロピオニル］イソオキサゾリジン）、フェニレンジアミン系除草剤（例えば、ジニトラミンＮ１，Ｎ１−ジエチル−２，６−ジニトロ−４−トリフルオロメチル−ｍ−フェニレンジアミン）、ピラゾリルオキシアセトフェノン系除草剤（例えば、ピラゾキシフェン２−［４−（２，４−ジクロロベンゾイル）−１，３−ジメチルピラゾール−５−イルオキシ］アセトフェノン）、ピラゾリルフェニル系除草剤（例えば、ピラフルフェン２−クロロ−５−（４−クロロ−５−ジフルオロメトキシ−１−メチルピラゾール−３−イル）−４−フルオロフェノキシ酢酸）、ピリダジン系除草剤（例えば、ピリダフォル６−クロロ−３−フェニルピリダジン−４−オール）、ピリダジノン系除草剤（例えば、クロリダゾン５−アミノ−４−クロロ−２−フェニルピリダジン−３（２Ｈ）−オン、オキサピラゾン５−ブロモ−１，６−ジヒドロ−６−オキソ−１−フェニルピリダジン−４−イルオキサム酸）、ピリジン系除草剤（例えば、フルロキシピル４−アミノ−３，５−ジクロロ−６−フルオロ−２−ピリジルオキシ酢酸、チアゾピルメチル２−ジフルオロメチル−５−（４，５−ジヒドロ−１，３−チアゾール−２−イル）−４−イソブチル−６−トリフルオロメチルニコチネート）、ピリミジンジアミン除草剤（例えば、イプリダム６−クロロ−Ｎ４−イソプロピルピリミジン−２，４−ジアミン）、四級アンモニウム系除草剤（例えば、ジエタムクアット１，１’−ビス（ジエチルカルバモイルメチル）−４，４’−ビピリジニウム、パラクアット１，１’−ジメチル−４，４’−ビピリジニウム）、チオカルバメート系除草剤（例えば、シクロエートＳ−エチルシクロヘキシル（エチル）チオカルバメート、チオカルバジルＳ−ベンジルジ−ｓｅｃ−ブチルチオカルバメート）、チオカルボネート除草剤（例えば、ＥＸＤ  Ｏ，Ｏ−ジエチルジチオビス（チオホルメート））、チオ尿素系除草剤（例えば、メチウロン１，１−ジメチル−３−ｍ−トリル−２−チオ尿素）、トリアジン系除草剤（例えば、トリアジフラム（ＲＳ）−Ｎ−［２−（３，５−ジメチルフェノキシ）−１−メチルエチル］−６−（１−フルオロ−１−メチルエチル）−１，３，５−トリアジン−２，４−ジアミン）、クロロトリアジン系除草剤（例えば、シプラジン６−クロロ−Ｎ２−シクロプロピル−Ｎ４−イソプロピル−１，３，５−トリアジン−２，４−ジアミン、プロパジン６−クロロ−Ｎ２，Ｎ４−ジ−イソプロピル−１，３，５−トリアジン−２，４−ジアミン）、メトキシトリアジン系除草剤（例えば、プロメトンＮ２，Ｎ４−ジ−イソプロピル−６−メトキシ−１，３，５−トリアジン−２，４−ジアミン）、メチルチオトリアジン系除草剤（例えば、シアナトリン���−（４−エチルアミノ−６−メチルチオ−１，３，５−トリアジン−２−イルアミノ）−２−メチルプロピオニトリル）、トリアジノン系除草剤（例えば、ヘキサジノン３−シクロヘキシル−６−ジメチルアミノ−１−メチル−１，３，５−トリアジン−２，４（１Ｈ，３Ｈ）−ジオン）、トリアゾール系除草剤（例えば、エプロナズＮ−エチル−Ｎ−プロピル−３−プロピルスルホニル−１Ｈ−１，２，４−トリアゾール−１−カルボキサミド）、トリアゾロン系除草剤（例えば、カルフェントラゾン（ＲＳ）−２−クロロ−３−｛２−クロロ−５−［４−（ジフルオロメチル）−４，５−ジヒドロ−３−メチル−５−オキソ−１Ｈ−１，２，４−トリアゾール−１−イル］−４−フルオロフェニル｝プロピオン酸）、トリアゾールピリミジン系除草剤（例えば、フロラスラム２’，６’，８−トリフルオロ−５−メトキシ［１，２，４］トリアゾロ［１，５−ｃ］ピリミジン−２−スルホンアニリド）、ウラシル系除草剤（例えば、フルプロパシルイソプロピル２−クロロ−５−（１，２，３，６−テトラヒドロ−３−メチル−２，６−ジオキソ−４−トリフルオロメチルピリミジン−１−イル）ベンゾエート）、尿素系除草剤（例えば、シクルロン３−シクロ−オクチル−１，１−ジメチル尿素、モニソウロン（monisouron）１−（５−ｔｅｒｔ−ブチル−１，２−オキサゾール−３−イル）−３−メチル尿素）、フェニル尿素系除草剤（例えば、クロロクスロン３−［４−（４−クロロフェノキシ）フェニル］−１，１−ジメチル尿素、シデュロン１−（２−メチルシクロヘキシル）−３−フェニル尿素）、ピリミジニルスルホニル尿素系除草剤（例えば、フラザスルフロン１−（４，６−ジメトキシピリミジン−２−イル）−３−（３−トリフルオロメチル−２−ピリジルスルホニル）尿素、ピラゾスルフロン５−［（４，６−ジメトキシピリミジン−２−イルカルバモイル）スルファモイル］−１−メチルピラゾール−４−カルボン酸）、トリアジニルスルホニル尿素除草剤（例えば、チフェンスルフロン３−（４−メトキシ−６−メチル−１，３，５−トリアジン−２−イルカルバモイルスルファモイル）チオフェン−２−カルボン酸）、
チアジアゾリル尿素除草剤（例えば、テブチウロン１−（５−ｔｅｒｔ−ブチル−１，３，４−チアジアゾール−２−イル）−１，３−ジメチル尿素）、並びに／又は、未分類の除草剤（例えば、クロルフェナック（２，３，６−トリクロロフェニル）酢酸、メタゾール２−（３，４−ジクロロフェニル）−４−メチル−１，２，４−オキサジアゾリジン−３，５−ジオン、トリタック（tritac）（ＲＳ）−１−（２，３，６−トリクロロベンジルオキシ）プロパン−２−オール、２，４−Ｄ、クロリムロン、及びフェノキサプロップ）、並びにこれらの組み合わせが挙げられる。
【００８３】
成分（ｈ３）は、殺虫剤である。好適な殺虫剤は、アトラジン、ダイアジノン、及びクロロピリホスにより、例示される。議論を進めるため、殺虫剤は、昆虫忌避剤（例えば、Ｎ，Ｎ−ジエチル−メタ−トルアミド）及びプレスロイド（例えば、ピレトリン）を包含するものとする。
【００８４】
成分（ｈ４）は、抗菌剤である。好適な抗菌剤は市販されており、例えば、ＤＯＷ  ＣＯＲＮＩＮＧ（登録商標）５７００及びＤＯＷ  ＣＯＲＮＩＮＧ（登録商標）５７７２が挙げられ、これらはＤｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）からのものである。
【００８５】
あるいは、成分（Ｈ）は、例えば、ホウ素無水物、ホウ砂又は八ホウ酸二ナトリウム四水和物といったホウ素含有物質を含んでよく、これは殺虫剤、殺真菌剤、及び／又は難燃剤として機能し得る。
【００８６】
成分（Ｉ）安定剤
成分（Ｉ）は安定剤である。ヒドロシリル化硬化性組成物用安定剤は、例としては、アセチレンアルコール（例えば、メチルブチノール、エチニルシクロヘキサノール、ジメチルヘキシノール、及び３，５−ジメチル−１−ヘキシン−３−オール、１−ブチン−３−オール、１−プロピン−３−オール、２−メチル−３−ブチン−２−オール、３−メチル−１−ブチン−３−オール、３−メチル−１−ペンチン−３−オール、３−フェニル−１−ブチン−３−オール、４−エチル−１−オクチン−３−オール、３，５−ジメチル（diemthyl）−１−ヘキシン−３−オール、及び１−エチニル−１−シクロヘキサノール及びこれらの組み合わせ）、シクロアルケニルシロキサン（例えば、１，３，５，７−テトラメチル−１，３，５，７−テトラビニルシクロテトラシロキサン、１，３，５，７−テトラメチル−１，３，５，７−テトラヘキセニルシクロテトラシロキサン、及びこれらの組み合わせなどのメチルビニルシクロシロキサン）、エン−イン化合物（例えば、３−メチル−３−ペンテン−１−イン、３，５−ジメチル−３−ヘキセン−１−イン）、トリアゾール（例えば、ベンゾトリアゾール）、ホスフィン、メルカプタン、ヒドラジン、アミン（例えば、テトラメチルエチレンジアミン）、ジアルキルフマレート、ジアルケニルフマレート、ジアルコキシアルキルフマレート、マレアート（例えば、ジアリルマレアート）、並びにこれらの組み合わせが挙げられる。
【００８７】
あるいは、組成物中の成分（Ｉ）は、シリル化アセチレン系化合物であり得る。理論に束縛されるものではないが、シリル化アセチレン系化合物を添加すると、シリル化アセチレン系化合物を含有していない組成物又は上述のような有機アセチレン系アルコール安定剤を含有する組成物のヒドロシリル化からの反応生成物と比較して、組成物のヒドロシリル化反応から調製される反応生成物の黄変が低減する。
【００８８】
シリル化アセチレン系化合物の例としては、（３−メチル−１−ブチン−３−オキシ）トリメチルシラン、（（１，１−ジメチル−２−プロピニル）オキシ）トリメチルシラン、ビス（３−メチル−１−ブチン−３−オキシ）ジメチルシラン、ビス（３−メチル−１−ブチン−３−オキシ）シランメチルビニルシラン、ビス（（１，１−ジメチル−２−プロピニル）オキシ）ジメチルシラン、メチル（トリス（１，１−ジメチル−２−プロピニルオキシ））シラン、メチル（トリス（３−メチル−１−ブチン−３−オキシ））シラン、（３−メチル−１−ブチン−３−オキシ）ジメチルフェニルシラン、（３−メチル−１−ブチン−３−オキシ）ジメチルヘキセニルシラン、（３−メチル−１−ブチン−３−オキシ）トリエチルシラン、ビス（３−メチル−１−ブチン−３−オキシ）メチルトリフルオロプロピルシラン、（３，５−ジメチル−１−ヘキシン−３−オキシ）トリメチルシラン、（３−フェニル−１−ブチン−３−オキシ）ジフェニルメチルシラン、（３−フェニル−１−ブチン−３−オキシ）ジメチルフェニルシラン、（３−フェニル−１−ブチン−３−オキシ）ジメチルビニルシラン、（３−フェニル−１−ブチン−３−オキシ）ジメチルヘキセニルシラン、（シクロヘキシル−１−エチン−１−オキシ）ジメチルヘキセニルシラン、（シクロヘキシル−１−エチン−１−オキシ）ジメチルビニルシラン、（シクロヘキシル−１−エチン−１−オキシ）ジフェニルメチルシラン、（シクロヘキシル−１−エチン−１−オキシ）トリメチルシラン及びこれらの組み合わせが挙げられる。あるいは、成分（Ｉ）の例としては、メチル（トリス（１，１−ジメチル−２−プロピニルオキシ））シラン、（（１，１−ジメチル−２−プロピニル）オキシ）トリメチルシラン又はこれらの組み合わせが挙げられる。成分（Ｉ）として有用なシリル化アセチレン系化合物は、酸受容体の存在下でクロロシランと反応させることにより、上述のアセチレン系アルコールをシリル化するといった、当該技術分野において既知の方法により調製され得る。
【００８９】
組成物に添加される安定剤の量は、組成物の所望の可使時間、組成物が一部構成組成物であるか又は多部構成組成物であるか、使用される具体的な安定剤、存在する場合には成分（Ｃ）の選択及び量といった、様々な因子によって変動する。しかしながら、安定剤の量の範囲は、組成物の全成分の重量に基づいて、０％〜１％、あるいは０．００１％〜１％、あるいは０．０１％〜０．５％、あるいは０．００２５％〜０．０２５％であり得る。
【００９０】
成分（Ｊ）難燃剤
成分（Ｊ）は、難燃剤である。好適な難燃剤としては、例えば、カーボンブラック、水酸化アルミニウム水和物、及びケイ酸塩（例えば、ウォラストナイト）、白金及び白金化合物を挙げることができる。あるいは、難燃剤は、ハロゲン系難燃剤、例えば、デカブロモジフェニルオキシド、オクタブロモジフェニルオキシド、ヘキサブロモシクロドデカン、デカブロモビフェニルオキシド、ジフェニルオキシベンゼン、エチレンビス−テトラブロモフタルアミド、ペンタブロモエチルベンゼン、ペンタブロモベンジルアクリレート、トリブロモフェニルマレイン酸イミド、テトラブロモビスフェニルＡ、ビス−（トリブロモフェノキシ）エタン、ビス−（ペンタブロモフェノキシ）エタン、ポリジブロモフェニレンオキシド、トリブロモフェニルアリルエーテル、ビス−ジブロモプロピルエーテル、テトラブロモフタル酸無水物、ジブロモネオペンチルグリコール、ジブロモエチルジブロモシクロヘキサン、ペンタブロモジフェニルオキシド、トリブロモスチレン、ペンタブロモクロロシクロヘキサン、テトラブロモキシレン、ヘキサブロモシクロドデカン、臭素化ポリスチレン、テトラデカブロモジフェノキシベンゼン、トリフルオロプロペン及びＰＶＣから選択され得る。あるいは、難燃剤は、リン系難燃剤（例えば、（２，３−ジブロモプロピル）−ホスフェート、リン、環式リン酸塩、トリアリルホスフェート、ビス−メラミニウムペンテート、ペンタエリスリトール二環式ホスフェート、ジメチルメチルホスフェート、ホスフィンオキシドジオール、トリフェニルホスフェート、トリス−（２−クロロエチル）ホスフェート）、リン酸エステル（例えば、トリクレイル（tricreyl）、トリキシレニル、イソデシルジフェニル、エチルヘキシルジフェニル）、様々なアミンのリン酸塩（例えば、リン酸アンモニウム、トリオクチル、トリブチル又はトリス−ブトキシエチルホスフェートエステル）から選択され得る。他の難燃剤としては、テトラアルキル鉛化合物（例えば、テトラエチル鉛）、ペンタカルボニル鉄、メチルシクロペンタジエニルマンガントリカルボニル、メラミン及び誘導体（例えば、メラミン塩）、グアニジン、ジシアンジアミド、スルファミン酸アンモニウム、アルミナ三水和物、及び水酸化マグネシウムとアルミナ三水和物を挙げることができる。
【００９１】
難燃剤の量は、選択される難燃剤、及び溶媒が存在するかどうかといった因子に応じて変動する。しかしながら、組成物中の難燃剤の量は、組成物の全成分の総重量に基づいて０重量％超〜１０重量％の範囲であり得る。
【００９２】
成分（Ｋ）表面改質剤
成分（Ｋ）は、表面改質剤である。好適な表面改質剤は、（ｋ１）接着促進剤又は（ｋ２）離型剤により、例示される。成分（ｋ１）に好適な接着促進剤は、遷移金属キレート、ハイドロカーボンオキシシラン、例えば、アルコキシシラン、アルコキシシランとヒドロキシ官能性ポリオルガノシロキサンの組み合わせ、アミノ官能性シラン、又はこれらの組み合わせを含み得る。接着促進剤は、当該技術分野において既知であり、式Ｒ１９ｒＲ２０ｓＳｉ（ＯＲ２１）４−（ｒ＋ｓ）を有するシランを含み得る（式中、Ｒ１９は独立して、少なくとも３個の炭素原子を有する一価の有機基であり、Ｒ２０は、アミノ、エポキシ、メルカプト又はアクリレート基などの接着促進基を有するＳｉＣ結合置換基を少なくとも１個含有し、下付き文字ｒの数値範囲は０〜２であり、下付き文字ｓは１又は２のいずれかであり、和（ｒ＋ｓ）は３以下である）。あるいは、接着促進剤は、上記シランの部分縮合体を含み得る。あるいは、接着促進剤は、アルコキシシランとヒドロキシ官能性ポリオルガノシロキサンの組み合わせを含み得る。
【００９３】
あるいは、接着促進剤は、不飽和又はエポキシ官能性化合物を含み得る。あるいは、接着促進剤は、不飽和又はエポキシ官能性アルコキシシランを含み得る。例えば、官能性アルコキシシランは、式Ｒ２２ｔＳｉ（ＯＲ２３）（４−ｔ）を有することができ、下付き文字ｔは１、２又は３であり、あるいは、下付き文字ｔは１である。各Ｒ２２は、独立して一価の有機基であるが、ただし、少なくとも１つのＲ２２は、不飽和有機基又はエポキシ官能性有機基である。Ｒ２２のエポキシ官能性有機基は、３−グリシドキシプロピル及び（エポキシシクロヘキシル）エチルにより例示される。Ｒ２２の不飽和有機基は、３−メタクリロイルオキシプロピル、３−アクリロイルオキシプロピル、並びに、ビニル、アリル、ヘキセニル、ウンデシレノイル（undecylenyl）などの不飽和一価の炭化水素基により例示される。各Ｒ２３は、独立して、１〜４個の炭素原子、あるいは１〜２個の炭素原子の飽和炭化水素基である。Ｒ２３は、メチル、エチル、プロピル及びブチルにより例示される。
【００９４】
好適なエポキシ官能性アルコキシシランの例としては、３−グリシドキシプロピルトリメトキシシラン、３−グリシドキシプロピルトリエトキシシラン、（エポキシシクロヘキシル）エチルジメトキシシラン、（エポキシシクロヘキシル）エチルジエトキシシラン及びこれらの組み合わせが挙げられる。好適な不飽和アルコキシシランの例としては、ビニルトリメトキシシラン、アリルトリメトキシシラン、アリルトリエトキシシラン、ヘキセニルトリメトキシシラン、ウンデシレノイル（undecylenyl）トリメトキシシラン、３−メタクリロイルオキシプロピルトリメトキシシラン、３−メタクリロイルオキシプロピルトリエトキシシラン、３−アクリロイルオキシプロピルトリメトキシシラン、３−アクリロイルオキシプロピルトリエトキシシラン及びこれらの組み合わせが挙げられる。
【００９５】
あるいは、接着促進剤は、上記のようなヒドロキシ末端ポリオルガノシロキサンとエポキシ官能性アルコキシシランの反応生成物、又は、ヒドロキシ末端ポリオルガノシロキサンとエポキシ官能性アルコキシシランの物理的ブレンドなどのエポキシ官能性シロキサンを含み得る。接着促進剤は、エポキシ官能性アルコキシシランとエポキシ官能性シロキサンの組み合わせを含み得る。例えば、接着促進剤は、３−グリシドキシプロピルトリメトキシシランと、ヒドロキシ末端メチルビニルシロキサンと３−グリシドキシプロピルトリメトキシシランの反応生成物と、の混合物、あるいは、３−グリシドキシプロピルトリメトキシシランとヒドロキシ末端メチルビニルシロキサンの混合物、あるいは、３−グリシドキシプロピルトリメトキシシランとヒドロキシ末端メチルビニル／ジメチルシロキサンコポリマーの混合物により、例示される。
【００９６】
あるいは、接着促進剤は、アミノ官能性アルコキシシランを含み得、この例としては、Ｈ２Ｎ（ＣＨ２）２Ｓｉ（ＯＣＨ３）３、Ｈ２Ｎ（ＣＨ２）２Ｓｉ（ＯＣＨ２ＣＨ３）３、Ｈ２Ｎ（ＣＨ２）３Ｓｉ（ＯＣＨ３）３、Ｈ２Ｎ（ＣＨ２）３Ｓｉ（ＯＣＨ２ＣＨ３）３、ＣＨ３ＮＨ（ＣＨ２）３Ｓｉ（ＯＣＨ３）３、ＣＨ３ＮＨ（ＣＨ２）３Ｓｉ（ＯＣＨ２ＣＨ３）３、ＣＨ３ＮＨ（ＣＨ２）５Ｓｉ（ＯＣＨ３）３、ＣＨ３ＮＨ（ＣＨ２）５Ｓｉ（ＯＣＨ２ＣＨ３）３、Ｈ２Ｎ（ＣＨ２）２ＮＨ（ＣＨ２）３Ｓｉ（ＯＣＨ３）３、Ｈ２Ｎ（ＣＨ２）２ＮＨ（ＣＨ２）３Ｓｉ（ＯＣＨ２ＣＨ３）３、ＣＨ３ＮＨ（ＣＨ２）２ＮＨ（ＣＨ２）３Ｓｉ（ＯＣＨ３）３、ＣＨ３ＮＨ（ＣＨ２）２ＮＨ（ＣＨ２）３Ｓｉ（ＯＣＨ２ＣＨ３）３、Ｃ４Ｈ９ＮＨ（ＣＨ２）２ＮＨ（ＣＨ２）３Ｓｉ（ＯＣＨ３）３、Ｃ４Ｈ９ＮＨ（ＣＨ２）２ＮＨ（ＣＨ２）３Ｓｉ（ＯＣＨ２ＣＨ３）３、Ｈ２Ｎ（ＣＨ２）２ＳｉＣＨ３（ＯＣＨ３）２、Ｈ２Ｎ（ＣＨ２）２ＳｉＣＨ３（ＯＣＨ２ＣＨ３）２、Ｈ２Ｎ（ＣＨ２）３ＳｉＣＨ３（ＯＣＨ３）２、Ｈ２Ｎ（ＣＨ２）３ＳｉＣＨ３（ＯＣＨ２ＣＨ３）２、ＣＨ３ＮＨ（ＣＨ２）３ＳｉＣＨ３（ＯＣＨ３）２、ＣＨ３ＮＨ（ＣＨ２）３ＳｉＣＨ３（ＯＣＨ２ＣＨ３）２、ＣＨ３ＮＨ（ＣＨ２）５ＳｉＣＨ３（ＯＣＨ３）２、ＣＨ３ＮＨ（ＣＨ２）５ＳｉＣＨ３（ＯＣＨ２ＣＨ３）２、Ｈ２Ｎ（ＣＨ２）２ＮＨ（ＣＨ２）３ＳｉＣＨ３（ＯＣＨ３）２、Ｈ２Ｎ（ＣＨ２）２ＮＨ（ＣＨ２）３ＳｉＣＨ３（ＯＣＨ２ＣＨ３）２、ＣＨ３ＮＨ（ＣＨ２）２ＮＨ（ＣＨ２）３ＳｉＣＨ３（ＯＣＨ３）２、ＣＨ３ＮＨ（ＣＨ２）２ＮＨ（ＣＨ２）３ＳｉＣＨ３（ＯＣＨ２ＣＨ３）２、Ｃ４Ｈ９ＮＨ（ＣＨ２）２ＮＨ（ＣＨ２）３ＳｉＣＨ３（ＯＣＨ３）２、Ｃ４Ｈ９ＮＨ（ＣＨ２）２ＮＨ（ＣＨ２）３ＳｉＣＨ３（ＯＣＨ２ＣＨ３）２及びこれらの組み合わせが挙げられる。
【００９７】
あるいは、接着促進剤は、遷移金属キレートを含み得る。好適な遷移金属キレートとしては、チタン酸塩、アセチルアセトナトジルコニウムなどのジルコン酸塩、アセチルアセトナトアルミニウムなどのアルミニウムキレート、及びこれらの組み合わせが挙げられる。あるいは、接着促進剤は、遷移金属キレートとアルコキシシランとの組み合わせ（例えば、グリシドキシプロピルトリメトキシシランとアルミニウムキレート又はジルコニウムキレートとの組み合わせ）を含み得る。
【００９８】
成分（ｋ２）は、離型剤である。好適な離型剤は、フッ素化化合物（例えば、フルオロ官能性シリコーン又はフルオロ官能性有機化合物）により、例示される。
【００９９】
あるいは、成分（Ｋ）にの表面改質剤は、組成物の反応生成物の表面の外観を変化させるために使用することができる。例えば、表面改質剤は、組成物の反応生成物の表面の光沢を増加させるために使用することができる。このような表面改質剤は、アルキル及びアリル基を有するポリジオルガノシロキサンを含み得る。例えば、ＤＯＷ  ＣＯＲＮＩＮＧ（登録商標）５５０流体は、Ｄｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）から市販されている０．０００１２５ｍ２／ｓ（１２５ｃＳｔ）の粘度を有するトリメチルシロキシ末端ポリ（ジメチル／メチルフェニル）シロキサンである。
【０１００】
あるいは、成分（Ｋ）は、亜麻仁油、桐油、大豆油、ヒマシ油、魚油、麻実油、綿実油、オイチシカ油又は菜種油といった、植物又は動物資源から得られる天然油であり得る。
【０１０１】
成分（Ｋ）の正確な量は、成分（Ｋ）として選択される表面改質剤のタイプ、並びに、組成物及びその反応生成物の最終用途といった、様々な因子に応じて異なる。しかしながら、成分（Ｋ）は、存在する場合、組成物の重量に基づいて０．０１〜５０重量部、あるいは０．０１〜１０重量部、あるいは０．０１〜５重量部の範囲の量で組成物に添加され得る。成分（Ｋ）は、１つの接着促進剤であってもよい。あるいは、成分（Ｋ）は、以下の特性のうちの少なくとも１つが異なる２つ以上の異なる表面改質剤を含んでもよい：構造、粘度、平均分子量、ポリマー単位、及び配列。
【０１０２】
成分（Ｌ）鎖延長剤
鎖延長剤は、二官能性シラン及び二官能性シロキサンを含んでよく、これらは、架橋が生じる前にポリオルガノシロキサン鎖の長さを延長する。鎖延長剤は、硬化生成物の引張弾性率を減少させるために使用することができる。鎖延長剤は、組成物の他の成分（例えば、存在する場合には成分（Ｂ）及び／又は成分（Ｃ））中の脂肪族不飽和基及び／又はケイ素結合水素原子と反応において競合する。比較的低い重合度（例えば、３〜５０の範囲のＤＰ）を有するジメチルハイドロジェンシロキシ末端ポリジメチルシロキサンは、成分（Ｌ）として使用され得る。成分（Ｌ）は、１つの鎖延長剤であってもよい。あるいは、成分（Ｌ）は、以下の特性のうちの少なくとも１つが異なる２つ以上の異なる鎖延長剤を含んでもよい：構造、粘度、平均分子量、ポリマー単位、及び配列。
【０１０３】
成分（Ｍ）末端封鎖剤
成分（Ｍ）は、末端封鎖剤であり、これはＭ単位、すなわち、式Ｒ２４３ＳｉＯ１／２のシロキサン単位を含む（式中、各Ｒ２４は独立して、脂肪族不飽和を有さない一価の炭化水素基といった、一価の非官能性有機基を表す）。成分（Ｍ）は、一方の末端を例えば、（ＣＨ３）３ＳｉＯ−といったトリオルガノシリル基により末端封鎖され、もう一方の末端をケイ素結合水素原子及び／又は脂肪族不飽和有機基により末端封鎖されたポリオルガノシロキサンを含み得る。成分（Ｍ）は、ポリジオルガノシロキサン（例えば、ポリジメチルシロキサン）であり得る。ケイ素結合水素末端とトリオルガノシリル末端基の両方を有するポリオルガノシロキサンは、末端基全体の５０％超、あるいは７５％超をケイ素結合水素原子として有する。ポリジメチルシロキサン中のトリオルガノシリル基の量は、組成物の硬化により調製される硬化済み反応生成物の弾性率を制御するために使用することができる。理論に束縛されるものではないが、トリオルガノシリル末端基の濃度が高いほど、硬化済み生成物における弾性率が低くなり得ると考えられている。成分（Ｍ）は、１つの末端封鎖剤であってもよい。あるいは、成分（Ｍ）は、以下の特性のうちの少なくとも１つが異なる２つ以上の異なる末端封鎖剤を含んでもよい：構造、粘度、平均分子量、ポリマー単位、及び配列。
【０１０４】
成分（Ｎ）融剤
成分（Ｎ）は融剤である。組成物は、組成物の全成分の重量に基づいて０％〜２％の融剤を含み得る。カルボン酸及びアミンなどの化学活性官能基を含有する分子を融剤として用いることができる。このような融剤は、コハク酸、アビエチン酸、オレイン酸、及びアジピン酸などの脂肪酸；安息香酸などの芳香族酸；トリエタノールアミン、アミンの塩酸塩、及びアミンの臭化水素酸塩などの脂肪族アミン及びその誘導体を含み得る。融剤は当該技術分野において既知であり、市販されている。
【０１０５】
成分（Ｏ）老化防止添加剤
成分（Ｏ）は、老化防止添加剤である。老化防止添加剤は、酸化防止剤、紫外線吸収剤、紫外線安定剤、熱安定剤、又はこれらの組み合わせを含み得る。好適な酸化防止剤は、当該技術分野において既知であり、市販されている。好適な酸化防止剤としては、フェノール系酸化防止剤、及び、フェノール系酸化防止剤と安定剤の組み合わせが挙げられる。フェノール系酸化防止剤は、完全立体障害性フェノール及び部分障害性フェノール、立体障害性アミン（例えば、テトラメチル−ピペリジン誘導体）が挙げられる。好適なフェノール系酸化防止剤としては、ビタミンＥ及びＩＲＧＡＮＯＸ（登録商標）１０１０（Ｃｉｂａ  Ｓｐｅｃｉａｌｔｙ  Ｃｈｅｍｉｃａｌｓ，Ｕ．Ｓ．Ａ．）が挙げられる。ＩＲＧＡＮＯＸ（登録商標）１０１０は、ペンタエリスリトールテトラキス（３−（３，５−ジ−ｔ−ブチル−４−ヒドロキシフェニル）プロピオネート）を含む。紫外線吸収剤の例としては、分枝鎖及び直鎖の、２−（２Ｈ−ベンゾトリアゾール−２−イル）−６−ドデシル−４−メチル−フェノール（ＴＩＮＵＶＩＮ（登録商標）５７１）が挙げられる。紫外線安定剤の例としては、ビス（１，２，２，６，６−ペンタメチル−４−ピペリジル）セバケート、メチル１，２，２，６，６−ペンタメチル−４−ピぺリジル／セバケート、及びこれらの組み合わせ（ＴＩＮＵＶＩＮ（登録商標）２７２）が挙げられる。これらの及び他のＴＩＮＵＶＩＮ（登録商標）添加剤（例えば、ＴＩＮＵＶＩＮ（登録商標）７６５）は、Ｃｉｂａ  Ｓｐｅｃｉａｌｔｙ  Ｃｈｅｍｉｃａｌｓ（Ｔａｒｒｙｔｏｗｎ，ＮＹ，Ｕ．Ｓ．Ａ．）から市販されている。他の紫外線及び光安定剤も市販されており、例えば、ＬｏｗＬｉｔｅ（Ｃｈｅｍｔｕｒａ製）、ＯｎＣａｐ（ＰｏｌｙＯｎｅ製）、及びＬｉｇｈｔ  Ｓｔａｂｉｌｉｚｅｒ  ２１０（Ｅ．Ｉ．ｄｕ  Ｐｏｎｔ  ｄｅ  Ｎｅｍｏｕｒｓ  ａｎｄ  Ｃｏｍｐａｎｙ（Ｄｅｌａｗａｒｅ，Ｕ．Ｓ．Ａ．製））が挙げられる。あるいは、オリゴマー（高分子量）安定剤は、例えば、組成物又はその硬化済み生成物から安定剤が出て行ってしまう可能性を最小化するために、使用され得る。オリゴマーの酸化防止剤安定剤（特に障害アミン光安定剤（ＨＡＬＳ））は、Ｃｉｂａ  ＴＩＮＵＶＩＮ（登録商標）６２２であり、これは、４−ヒドロキシ−２，２，６，６−テトラメチル−１−ピペリジンエタノールと共重合したブタン二酸のジメチルエステルである。熱安定剤は、酸化鉄及びカーボンブラック、カルボン酸鉄、セリウム水和物、ジルコン酸バリウム、オクタン酸セリウム及びオクタン酸ジルコニウム、並びにポルフィリンを含み得る。
【０１０６】
成分（Ｏ）の量は、選択される特定の老化防止添加剤及び所望される老化防止効果といった様々な因子に応じて異なる。しかしながら、成分（Ｏ）の量は、組成物の全成分の重量に基づいて０重量％〜５重量％、あるいは０．１重量％〜４重量％、あるいは０．５重量％〜３重量％の範囲であり得る。成分（Ｏ）は、１つの老化防止添加剤であってもよい。あるいは、成分（Ｏ）は、２つ以上の異なる老化防止添加剤であってもよい。
【０１０７】
成分（Ｐ）顔料
成分（Ｐ）は、顔料である。議論を進めるため、用語「顔料」は、本明細書に記載の組成物の反応生成物に色を付与するのに使用される任意の成分を包含するものとする。顔料の量は、選択される顔料のタイプ及び生成物の所望される色合いといった様々な因子に応じて異なる。例えば、組成物は、組成物中の全成分の量に基づいて、０重量％〜２０重量％、あるいは０．００１重量％〜５重量％の顔料を含み得る。
【０１０８】
好適な顔料の例としては、インディゴ、二酸化チタンＳｔａｎ−Ｔｏｎｅ  ５０ＳＰ０１  Ｇｒｅｅｎ（ＰｏｌｙＯｎｅから市販されている）及びカーボンブラックが挙げられる。カーボンブラックの代表的な非限定例としては、Ｓｈａｗｉｎｉｇａｎアセチレンブラック（Ｃｈｅｖｒｏｎ  Ｐｈｉｌｌｉｐｓ  Ｃｈｅｍｉｃａｌ  Ｃｏｍｐａｎｙ  ＬＰから市販されている）、ＳＵＰＥＲＪＥＴ（登録商標）カーボンブラック（ＬＢ−１０１１）（Ｅｌｅｍｅｎｔｉｓ  Ｐｉｇｍｅｎｔｓ  Ｉｎｃ．（Ｆａｉｒｖｉｅｗ  Ｈｅｉｇｈｔｓ，ＩＬ  Ｕ．Ｓ．Ａ．）により供給されている）、ＳＲ  ５１１（Ｓｉｄ  Ｒｉｃｈａｒｄｓｏｎ  Ｃａｒｂｏｎ  Ｃｏ，（Ａｋｒｏｎ，ＯＨ  Ｕ．Ｓ．Ａ．）により供給されている）、並びに、Ｎ３３０、Ｎ５５０、Ｎ７６２、Ｎ９９０（Ｄｅｇｕｓｓａ  Ｅｎｇｉｎｅｅｒｅｄ  Ｃａｒｂｏｎｓ（Ｐａｒｓｉｐｐａｎｙ，ＮＪ，Ｕ．Ｓ．Ａ．））が挙げられる。
【０１０９】
成分（Ｑ）酸受容体
成分（Ｑ）は酸受容体である。好適な酸受容体としては、酸化マグネシウム、酸化カルシウム、及びこれらの組み合わせが挙げられる。組成物は、組成物の重量に対して０重量％〜２重量％の成分（Ｑ）を含み得る。
【０１１０】
成分（Ｒ）レオロジー添加剤
組成物は、場合により、組成物のレオロジーを改質するために、組成物の重量に基づいて最大で５重量％、あるいは１重量％〜２重量％の成分（Ｒ）レオロジー添加剤を更に含み得る。レオロジー添加剤は、当該技術分野において既知であり、市販されている。例としては、ポリアミドである、Ｅｖｏｎｋから市販されているＰｏｌｙｖｅｓｔ、Ｋｉｎｇ  Ｉｎｄｕｓｔｒｉｅｓから市販されているＤｉｓｐａｒｌｏｎ、Ｄｕ  Ｐｏｎｔから市販されているＫｅｖｌａｒ  Ｆｉｂｒｅ  Ｐｕｌｐ、Ｎａｎｏｃｏｒから市販されているＲｈｅｏｓｐａｎ、Ｌｕｂｒｉｚｏｌから市販されているＩｒｃｏｇｅｌが挙げられる。他の好適なレオロジー添加剤としては、ポリアミド蝋、硬化ヒマシ油誘導体、及び金属石鹸（例えば、ステアリン酸カルシウム、ステアリン酸アルミニウム及びステアリン酸バリウム）、及びこれらの組み合わせが挙げられる。
【０１１１】
あるいは、成分（Ｒ）は、２５℃にて固体（蝋）である微結晶性ワックスを含み得る。融点は、所望される温度の適用範囲の下端にて蝋が融点を有するように、選択することができる。理論に束縛されるものではないが、成分（Ｒ）は、組成物の流動特性を改善する加工助剤として作用すると考えられる。理論に束縛されるものではないが、蝋の組み込みは、充填剤の組み込み、（組成物の製造中の）混練及び脱気、及び混合（多部構成組成物の複数の構成部分の適用中の静的又は動的混合）を促進し得ると考えられる。蝋は、溶融すると加工助剤として働き、混練中の組成物において充填剤の組み込み、混練プロセスそれ自体、並びに、使用される場合には脱気工程を容易にすると考えられる。蝋は、１００℃以下の溶融温度では、単純な静的ミキサーでも、適用前の多部構成組成物の複数の構成部分の混合を促進し得る。
【０１１２】
成分（Ｒ）としての使用に好適な蝋は、無極性炭化水素であり得る。蝋は、分枝鎖構造、環状構造、又はこれらの組み合わせを有し得る。例えば、石油微結晶性ワックスは、Ｓｔｒａｈｌ  ＆  Ｐｉｔｓｃｈ，Ｉｎｃ．（Ｗｅｓｔ  Ｂａｂｙｌｏｎ，ＮＹ，Ｕ．Ｓ．Ａ．）から入手可能であり、例としては、ＳＰ  ９６（６２℃〜６９℃の範囲の融点）、ＳＰ  １８（７３℃〜８０℃の範囲の融点）、ＳＰ  １９（７６℃〜８３℃の範囲の融点）、ＳＰ  ２６（７６℃〜８３℃の範囲の融点）、ＳＰ  ６０（７９℃〜８５℃の範囲の融点）、ＳＰ  ６１７（８８℃〜９３℃の範囲の融点）、ＳＰ  ８９（９０℃〜９５℃の範囲の融点）、及びＳＰ  ６２４（９０℃〜９５℃の範囲の融点）が挙げられる。他の微結晶性ワックスとしては、Ｃｒｏｍｐｔｏｎ  Ｃｏｒｐｏｒａｔｉｏｎ（Ｐｅｔｒｏｌｉａ，Ｐｅｎｎｓｙｌｖａｎｉａ，Ｕ．Ｓ．Ａ．）により商標Ｍｕｌｔｉｗａｘ（登録商標）で流通しているワックスが挙げられる。これらのワックスとしては、１８０−Ｗ（飽和分枝鎖及び環式無極性炭化水素を含み、融点が７９℃〜８７℃の範囲である）、Ｍｕｌｔｉｗａｘ（登録商標）Ｗ−４４５（飽和分枝鎖及び環式無極性炭化水素を含み、融点が７６℃〜８３℃の範囲である）、及びＭｕｌｔｉｗａｘ（登録商標）Ｗ−８３５（飽和分枝鎖及び環式無極性炭化水素を含み、融点が７３℃〜８０℃の範囲である）が挙げられる。
【０１１３】
成分（Ｒ）の量は、選択される特定のレオロジー添加剤及び組成物の他の成分の選択といった様々な因子に応じて異なる。しかしながら、成分（Ｒ）の量は、組成物の全成分の重量に基づいて０部〜２０部、あるいは１部〜１５部、あるいは１部〜５部の範囲であり得る。成分（Ｒ）は、１つのレオロジー添加剤であってもよい。あるいは、成分（Ｒ）は、２つ以上の異なるレオロジー添加剤を含んでもよい。
【０１１４】
成分（Ｓ）溶媒
組成物には溶媒を使用してもよい。溶媒は、組成物の流動及びシリコーン樹脂のような特定の成分の導入を促進し得る。本明細書で使用される溶媒は、組成物の成分の流動化を促進するがこれらの成分と本質的に反応しないものである。溶媒は、組成物中の成分の溶解性及び揮発性に基づいて選択され得る。「溶解性」は、溶媒が組成物の成分を溶解及び／又は分散させるのに十分であることを指す。「揮発性」は、溶媒の蒸気圧を指す。溶媒の揮発性が高すぎる（高すぎる蒸気圧を有する）場合、ヒドロシリル化反応中、組成物中に気泡が生じる場合があり、この気泡は破裂を生じる、又は他の方法により反応生成物の特性を弱める、又は負の影響を与えるおそれがある。しかしながら、溶媒が十分に揮発性でない（蒸気圧が低すぎる）場合、溶媒は、組成物の反応生成物中に可塑剤として残る可能性がある。
【０１１５】
好適な溶媒としては、好適な蒸気圧を有するポリオルガノシロキサン、例えば、ヘキサメチルジシロキサン、オクタメチルトリシロキサン、ヘキサメチルシクロトリシロキサン及び他の低分子量ポリオルガノシロキサン、例えば、５×１０−７ｍ２／ｓ〜１５×１０−６ｍ２／ｓ（０．５〜１．５ｃＳｔ）のＤｏｗ  Ｃｏｒｎｉｎｇ（登録商標）２００流体及びＤｏｗ  Ｃｏｒｎｉｎｇ（登録商標）ＯＳ流体（これらは、Ｄｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）から市販されている）が挙げられる。
【０１１６】
あるいは、溶媒は有機溶媒であり得る。有機溶媒は、アルコール（例えば、メタノール、エタノール、イソプロパノール、ブタノール、又はｎ−プロパノール）、ケトン（例えば、アセトン、メチルエチルケトン、又はメチルイソブチルケトン）、芳香族炭化水素（例えば、ベンゼン、トルエン、又はキシレン）、脂肪族炭化水素（例えば、ヘプタン、ヘキサン、又はオクタン）、グリコールエーテル（例えば、プロピレングリコールメチルエーテル、ジプロピレングリコールメチルエーテル、プロピレングリコールｎ−ブチルエーテル、プロピレングリコールｎ−プロピルエーテル、又はエチレングリコールｎ−ブチルエーテル）、ハロゲン化炭化水素（例えば、ジクロロメタン、１，１，１−トリクロロエタン、又は塩化メチレン）、クロロホルム、ジメチルスルホキシド、ジメチルホルムアミド、アセトニトリル、テトラヒドロフラン、ホワイトスピリット、ミネラルスピリット、ナフサ、ｎ−メチルピロリドン、又はこれらの組み合わせであり得る。
【０１１７】
溶媒の量は、選択される溶媒のタイプ並びに組成物のために選択される他の成分の量及びタイプといった様々な因子に応じて異なる。しかしながら、溶媒の量は、組成物の全成分の重量に基づいて１重量％〜９９重量％、あるいは２重量％〜５０重量％の範囲であり得る。成分（Ｓ）は、例えば、混合及び送達を補助するために、組成物の調製中に添加することができる。成分（Ｓ）の全て又は一部は、組成物を調製した後に任意に除去してもよい。
【０１１８】
（Ｔ）界面活性剤
成分（Ｔ）は界面活性剤である。好適な界面活性剤としては、シリコーンポリエーテル、エチレンオキシドポリマー、プロピレンオキシドポリマー、エチレンオキシドとプロピレンオキシドとのコポリマー、その他の非イオン性界面活性剤、並びにこれらの組み合わせが挙げられる。組成物は、組成物の全成分の重量に基づいて０％〜０．０５％の界面活性剤を含み得る。
【０１１９】
本明細書に記載の特定の成分は１つを超える機能を有し得るため、上述の組成物の成分を選択する際、成分の種類に重複があり得る。例えば、特定のアルコキシシランは、充填剤処理剤及び接着促進剤として有用であり得、脂肪酸エステルなどの特定の可塑剤も、充填剤処理剤として有用であり得る。例えば、カーボンブラックのような特定の粒子は、充填剤としても、顔料としても、更には難燃剤としても、有用であり得る。組成物に追加成分を添加する場合、追加成分は互いに異なる。
【０１２０】
組成物の製造方法
組成物は、周囲温度又は高温での混合などの任意の便利な手段により全ての成分を合わせることを含む方法により、製造することができる。組成物を高温で調製するとき、調製時の温度は、組成物のヒドロシリル化反応温度よりも低い。成分（Ｉ）は、存在するならば、例えば、組成物が高温で調製される場合及び／又は組成物が一部構成組成物として調製される場合、成分（Ａ）よりも前に添加され得る。
【０１２１】
成分（Ｇ）が存在する場合、組成物は任意に、微粒子成分（存在するならば、充填剤及び／又はスペーサー）を成分（Ｇ）で表面処理し、その後、その生成物を組成物の他の成分と混合することにより、調製することができる。
【０１２２】
あるいは、例えば、成分（Ｉ）が存在しないとき、又は組成物を使用前に長期間保存するとき、組成物は、多部構成組成物として製造することができる。多部構成組成物中では、成分（Ａ）は、例えば、成分（Ｃ）のようなケイ素結合水素原子を有する任意の成分とは異なる部に保存され、これらの部分は組成物の使用直前に組み合わされる。例えば、二部構成組成物は、混合などの任意の簡便な方法によって成分（Ｂ）、（Ａ）、（Ｆ）及び任意選択で１つ以上の上述の他の追加成分を含む成分を組み合わせて、ベースを形成することにより、調製され得る。硬化剤は、混合などの任意の簡便な方法によって成分（Ｂ）、（Ｃ）及び任意選択で１つ以上の上述の他の追加成分を含む成分を組み合わせることにより、調製され得る。これらの成分は、常温又は高温で組み合わせられ得る。二部構成組成物を用いるとき、ベースの硬化剤に対する重量比は、１：１〜１０：１の範囲とすることができる。この組成物は、ヒドロシリル化反応を介して反応して反応生成物を生じる。この反応生成物は、シラン、ガム、ゲル、ゴム又は樹脂といった様々な形状を有し得る。
【実施例】
【０１２３】
これらの実施例は、本発明を例示することを目的とするものであり、請求項に記載の本発明の範囲を制限するものとして解釈すべきではない。合成及び操作は全て、アルゴン下で、シュレンク及び真空技術を用いて、行った。Ｃ６Ｄ６において１Ｈ、１３Ｃ及び２９Ｓｉ  ＮＭＲスペクトルをＶａｒｉａｎ  Ｇｅｍｉｎｉ  ３００  ＶＴ及びＶａｒｉａｎ  Ｍｅｒｃｕｒｙ  ３００  ＶＴスペクトロメーターで記録した。生成物の質量スペクトルをＧＣ−ＭＳ（３０ｍキャピラリーカラムＤＢ−１を取り付けたＶａｒｉａｎ  Ｓａｔｕｒｎ  ２１００Ｔ）により測定した。ＧＣ分析は、３０ｍキャピラリーカラムＤＢ−１及びＴＣ検出器を取り付けたＶａｒｉａｎ  ３４００  ＣＸシリーズのガスクロマトグラフで行った。以下の供給元から化学物質を入手した：ＡＢＣＲからベンゼン−ｄ６、１，３−ジクロロテトラメチルジシロキサン、Ｓｉｇｍａ  Ａｌｄｒｉｃｈ  Ｃｏ．からフェニルアセチレン、ｎ−ブチルリチウム、Ｇｅｌｅｓｔからヘプタメチルトリシロキサン及びビニルヘプタメチルトリシロキサン、ＰＯＣＨ  Ｇｌｉｗｉｃｅ（ポーランド）からＴＨＦ、ヘキサン、トルエン、ベンゼン。Ｐｔ（ｃｏｄ）２は、周知の手順により調製された。溶媒及び液体試薬は全て、使用前に乾燥させ、アルゴン下で蒸留した。
【０１２４】
実施例１：白金（０）錯体の合成
１，３−ジエチニル−１，１，３，３−テトラメチルジシロキサン配位子（Ｉ）でのＰｔ錯体の合成
室温にてアルゴン雰囲気下で、０．５ｇ（１．２２ｍｍｏｌ）の［Ｐｔ（ｃｏｄ）２］が入っているシュレンク管に、５ｍＬのベンゼン及び２．２２ｇ（１２．２ｍｍｏｌ）の１，３−ジエチニルテトラメチルジシロキサンを加えた。この反応を室温にて電磁撹拌器で反応混合物を撹拌しながら２４時間にわたって行った。この後、暗褐色溶液をカニューレシステムにより濾過し、溶媒を減圧下で蒸発させた。得られた沈殿を減圧下で１６時間にわたって乾燥させた。収率９６％で錯体を得た。
【０１２５】
１Ｈ  ＮＭＲ（３００ＭＨｚ，Ｃ６Ｄ６，３００Ｋ）δ（ｐｐｍ）＝１．５８，１．４０（ｓ，２Ｈ，ＨＣ≡）；０．２９（ｓ，１２Ｈ，−ＣＨ３）
１３Ｃ  ＮＭＲ（７５．４２ＭＨｚ，Ｃ６Ｄ６，３００Ｋ）δ（ｐｐｍ）＝３０．４７，３０．２２（ＨＣ≡Ｃ−）；２．１８（ｂｓ），１．４０（ｂｓ）（−ＣＨ３）
【０１２６】
実施例２：１，３−（ジフェニルエチニル）−１，１，３，３−テトラメチルジシロキサン配位子（ＩＩ）でのＰｔ錯体の合成
室温にてアルゴン雰囲気下で、０．５ｇ（１．２２ｍｍｏｌ）の［Ｐｔ（ｃｏｄ）２］が入っているシュレンク管に、５ｍＬのベンゼン及び２．０４ｇ（６．１ｍｍｏｌ）の１，３−（ジフェニルエチニル）−１，１，３，３−テトラメチルジシロキサンを加えた。この反応を室温にて電磁撹拌器で反応混合物を撹拌しながら２４時間にわたって行った。この後、暗褐色溶液をカニューレシステムにより濾過し、溶媒を減圧下で蒸発させた。得られた沈殿を減圧下で１６時間にわたって乾燥させた。収率９２％で錯体を得た。
【０１２７】
１Ｈ  ＮＭＲ（３００ＭＨｚ，Ｃ６Ｄ６，３００Ｋ）δ（ｐｐｍ）＝７．５５（ｄ，）；７．３８（ｍ，）；７．２８（ｍ，）；０．５１（ｓ，１２Ｈ，−ＣＨ３）
１３Ｃ  ＮＭＲ（７５．４２ＭＨｚ，Ｃ６Ｄ６，３００Ｋ）δ（ｐｐｍ）＝１３１．９９，１２９．０１，１２８．６６，１２８．２１，１２８．１７，９３．２７，２．１８
【０１２８】
実施例３：１，３−ビス（ｔｅｒｔ−ブチルエチニル）−１，１，３，３−テトラメチルジシロキサン配位子（ＩＩＩ）でのＰｔ錯体の合成
室温にてアルゴン雰囲気下で、０．５ｇ（１．２２ｍｍｏｌ）の［Ｐｔ（ｃｏｄ）２］が入っているシュレンク管に、５ｍＬのベンゼン及び１．７９ｇ（６．１ｍｍｏｌ）の１，３−ビス（ｔｅｒｔ−ブチルエチニル）−１，１，３，３−テトラメチルジシロキサンを加えた。この反応を室温にて電磁撹拌器で反応混合物を撹拌しながら２４時間にわたって行った。この後、淡褐色／黄色溶液をカニューレシステムにより濾過し、溶媒を減圧下で蒸発させた。得られた沈殿を減圧下で１６時間にわたって乾燥させた。収率９３％で錯体を得た。
【０１２９】
１Ｈ  ＮＭＲ（３００ＭＨｚ，Ｃ６Ｄ６，３００Ｋ）δ（ｐｐｍ）＝１．４６（ｓ，９Ｈ，ｔ−Ｂｕ）；１．３０（ｓ，９Ｈ，ｔ−Ｂｕ）；０．４９
（ｓ，３Ｈ，−ＣＨ３）；０．４７（ｓ，３Ｈ，−ＣＨ３）；０．４４（ｓ，３Ｈ，−ＣＨ３）；０．４０（ｓ，３Ｈ，−ＣＨ３）
１３Ｃ  ＮＭＲ（７５．４２ＭＨｚ，Ｃ６Ｄ６，３００Ｋ）δ（ｐｐｍ）＝１５６．７３，１３７．１０，１１５．０６，１１０．７２，９２．８３，８２．５３，３２．９０，３１．８４，３０．８６，３０．２２，３．７３，３．３７，２．７８，２．３７
【０１３０】
単離されたＰｔ−配位子錯体の構造は、Ｘ線結晶解析により分析した。
【化７】
2014520904.tif 000009
【０１３１】
原子標識付き分子の斜視図。楕円体は確率水準５０％で描かれ、水素原子は任意円弧の球体として示されている。Ｘ１Ａ、Ｘ１Ｂ、Ｘ１Ｃ及びＸ１Ｄは、二重結合の中点である。選択された幾何学的パラメーター：Ｐｔ１−Ｘ１Ｂ  １．９３２Å，Ｐｔ１−Ｘ１Ｄ  １．９４３Å，Ｐｔ２−Ｘ１Ｃ  １．９３６Å，Ｐｔ２−Ｘ１Ａ  １．９６０Å，Ｐｔ３−Ｘ１Ａ  １．９９８Å，Ｐｔ３−Ｘ１Ｄ  １．９８３Å；Ｐｔ１・・・Ｐｔ３  ２．７４５５（８）Å，Ｐｔ２・・・Ｐｔ３  ２．７４７０９７）Å，Ｃ１４〜Ｃ１５  １．３２４（１１）Å，Ｃ２４〜Ｃ２５  １．２６０（１１）Å，Ｃ３４〜Ｃ３５  １．２８１（１２）Å，Ｃ４４〜Ｃ４５  １．３４４（１２）Å，Ｘ１Ｂ−Ｐｔ１−Ｘ１Ｄ  １７６．５°，Ｘ１Ｃ−Ｐｔ２−Ｘ１Ａ  １７８．０°，Ｘ１Ａ−Ｐｔ３−Ｘ１Ｄ  １７８．４°。
【０１３２】
実施例４：１，３−ビス（トリメチルシリルエチニル）−１，１，３，３−テトラメチルジシロキサン配位子（ＩＶ）でのＰｔ錯体の合成
室温にてアルゴン雰囲気下で、０．５ｇ（１．２２ｍｍｏｌ）の［Ｐｔ（ｃｏｄ）２］が入っているシュレンク管に、５ｍＬのベンゼン及び１．９９ｇ（６．１ｍｍｏｌ）の１，３−ビス（トリメチルシリルエチニル）−１，１，３，３−テトラメチルジシロキサンを加えた。この反応を室温にて電磁撹拌器で反応混合物を撹拌しながら２４時間にわたって行った。この後、暗褐色溶液をカニューレシステムにより濾過し、溶媒を減圧下で蒸発させた。得られた沈殿を減圧下で１６時間にわたって乾燥させた。収率９７％で錯体を得た。
【０１３３】
１Ｈ  ＮＭＲ（３００ＭＨｚ，Ｃ６Ｄ６，３００Ｋ）δ（ｐｐｍ）＝０．３９（ｓ，１２Ｈ，Ｍｅ）；０．３１（ｓ，１８Ｈ，Ｍｅ）。
１３Ｃ  ＮＭＲ（７５．４２ＭＨｚ，Ｃ６Ｄ６，３００Ｋ）δ（ｐｐｍ）＝１１３．６９；１１３．５３，２．５３，１．６５。
２９Ｃ  ＮＭＲ（１１９．２６ＭＨｚ，Ｃ６Ｄ６，３００Ｋ）δ（ｐｐｍ）＝−１７．６２；−１８．４４。
【０１３４】
比較例
比較例として、Ｋａｒｓｔｅｄｔ触媒を調製して、トリス（ジビニルジシロキサン）二白金触媒Ｐｔ２［（ＶｉＳｉＭｅ２）２Ｏ］３（Ｋａｒｓｔｅｄｔ）を準備した。
【０１３５】
ＩＩ．ヒドロシリル化反応
１−ヘキセン（実施例５〜１６及び比較例）、スチレン（実施例２９〜３２及び比較例）、並びに、小さなビニル−シロキサンビニルメチルビス（トリメチルシロキシ）シラン（実施例１７〜２８及び比較例）（シリコーンゴムの硬化のモデルとして）のヒドロシリル化における触媒として、化合物（Ｉ〜ＩＶ）を使用した。
【０１３６】
実施例５〜１６
ヘプタメチルトリシロキサンでの１−ヘキセンのヒドロシリル化は、以下の式に従って生じた：
【化８】
2014520904.tif 000010
【０１３７】
この反応は、実施例５〜１２については３時間にわたって、実施例１３〜１６については１６時間にわたって、行われた。オレフィンの沸点は低いため、この反応は開放系で５０℃にて行われ、出発物質のシランに対してオレフィンは二倍ｍｏｌ過剰であった。
【０１３８】
【表２】
2014520904.tif 000011
【０１３９】
【表３】
2014520904.tif 000012
【０１４０】
【表４】
2014520904.tif 000013
【０１４１】
収集されたデータは、この反応において全てのＰｔ前駆体の活性は強かったものの錯体ＩＩＩが最良と思われることを示した。プロセスが低温であるため、シランの消費合計量は、低濃度の触媒溶液では１６〜２４時間後に観察された。
【０１４２】
実施例１７〜２８
ヘプタメチルトリシロキサンでのビニルメチルビス（トリメチルシロキシ）シランのヒドロシリル化は、以下の式に従って生じた：
【化９】
2014520904.tif 000014
【０１４３】
この反応は１２０℃にて行われ、このとき、試薬のｍｏｌ比は１：１であった。ｍｏｌ比［Ｐｔ］：［≡ＳｉＨ］は、１０ｘ−７であった。
【０１４４】
【表５】
2014520904.tif 000015
【０１４５】
【表６】
2014520904.tif 000016
【０１４６】
【表７】
2014520904.tif 000017
【０１４７】
新規Ｐｔ化合物の触媒活性についての結果は、同一条件下で錯体（ＩＩＩ）の活性がＫａｒｓｔｅｄｔよりも少しだけ強かったことを示した。３〜１２時間後、化合物ＩＩＩにより触媒された反応においてどちらの基材も全て変換されたことが観察されたが、一方、Ｋａｒｓｔｅｄｔ系を用いた場合には反応の完了に１６〜２４時間を要した。シンプルなシロキサンの間での反応における新規化合物の高い触媒活性は、シリコンゴム（silicon rubbers）の架橋のような大きな分子のヒドロシリル化の触媒へのこれらの応用を示唆した。
【０１４８】
実施例２９〜３２
ヘプタメチルトリシロキサンでのスチレンのヒドロシリル化は、１００℃にて２４時間にわたって行われた。試薬のｍｏｌ比は、１：１であった。ｍｏｌ比［Ｐｔ］：［≡ＳｉＨ］は、１０−６：１であった。
【０１４９】
【表８】
2014520904.tif 000018
【国際調査報告】
2014520904.tif 000019
2014520904.tif 000020